(57)【要約】  熱可塑性樹脂の発色性及び難燃性を大きく損なうことなく、低温から高温までの幅広い環境条件において高い耐衝撃性、摺動性、耐薬品性を有する熱可塑性樹脂組成物を提供する。  ポリオルガノシロキサン（Ｂ１）及びポリアルキル（メタ）アクリレート（Ｂ２）を含む複合ゴムに１種以上のビニル単量体をグラフト重合したゴム含有グラフト共重合体であって、該ポリオルガノシロキサン（Ｂ１）中のビニル系重合性基含有シラン化合物に由来する成分の含有量が１〜１０質量％であり、該ゴム含有グラフト共重合体の体積平均粒子径が３００〜２０００ｎｍであり、該ゴム含有グラフト共重合体中の該ポリオルガノシロキサン（Ｂ１）の含有量が７０〜９８質量％であり、かつアセトン可溶分が５．０質量％以上３０．０質量％以下である、ゴム含有グラフト共重合体（ＧF2）。
2013162080.tif 000002
【特許請求の範囲】
【請求項１】
ポリオルガノシロキサン（Ｂ１）を含むゴムに１種以上のビニル単量体をグラフト重合したゴム含有グラフト共重合体であって、該ポリオルガノシロキサン（Ｂ１）中のビニル系重合性基含有シラン化合物に由来する成分の含有量が１〜１０質量％であり、該ゴム含有グラフト共重合体の体積平均粒子径が３００〜２０００ｎｍであり、該ゴム含有グラフト共重合体中の該ポリオルガノシロキサン（Ｂ１）の含有量が７０〜９８質量％であり、下記式（１）で求められるグラフト率が１０質量％以下である、ゴム含有グラフト共重合体（ＧF1）。
【数１】
2013162080.tif 000015
ｗａ：試料のアセトン不溶分の質量（ｇ）、
ｗｏ：試料総量（ｇ）、
Ｒ：グラフト共重合体製造時の仕込み原料中のポリオルガノシロキサン（Ｂ１）を含むゴムの分率（質量％）。
【請求項２】
ポリオルガノシロキサン（Ｂ１）及びポリアルキル（メタ）アクリレート（Ｂ２）を含む複合ゴムに１種以上のビニル単量体をグラフト重合したゴム含有グラフト共重合体であって、該ポリオルガノシロキサン（Ｂ１）中のビニル系重合性基含有シラン化合物に由来する成分の含有量が１〜１０質量％であり、該ゴム含有グラフト共重合体の体積平均粒子径が３００〜２０００ｎｍであり、該ゴム含有グラフト共重合体中の該ポリオルガノシロキサン（Ｂ１）の含有量が７０〜９８質量％であり、かつアセトン可溶分が５．０質量％以上３０．０質量％以下である、ゴム含有グラフト共重合体（ＧF2）。
【請求項３】
ポリオルガノシロキサン（Ｂ１）を含むゴムに１種以上のビニル単量体をグラフト重合したゴム含有グラフト共重合体であって、該ポリオルガノシロキサン（Ｂ１）中のビニル系重合性基含有シラン化合物に由来する成分の含有量が１〜１０質量％であり、該ゴム含有グラフト共重合体の体積平均粒子径が３００〜２０００ｎｍであり、該ゴム含有グラフト共重合体中の該ポリオルガノシロキサン（Ｂ１）の含有量が７０〜９８質量％でありかつ多官能性ビニル単量体に由来する成分の含有量が０質量％を超え５質量％未満である、ゴム含有グラフト共重合体（ＧF3）。
【請求項４】
前記体積平均粒子径が４００〜１０００ｎｍである請求項１〜３から選ばれるいずれかの一項に記載のゴム含有グラフト共重合体。
【請求項５】
前記ポリオルガノシロキサン（Ｂ１）及び前記ポリアルキル（メタ）アクリレート（Ｂ２）の比「Ｂ１／Ｂ２」が「７４／２６〜９９／１」質量％である請求項２に記載のゴム含有グラフト共重合体。
【請求項６】
熱可塑性樹脂（Ａ）１００質量部に対し、請求項１〜３から選ばれるいずれかの一項に記載のゴム含有グラフト共重合体を０．１〜１２質量部、フッ素系樹脂（Ｃ）を０．０１〜５質量部、及び、難燃剤（Ｄ）を０．０１〜１０質量部、含有する熱可塑性樹脂組成物。
【請求項７】
前記熱可塑性樹脂（Ａ）が、カーボネート結合、エステル結合、及びアミド結合から選ばれる少なくとも一つの結合を有する熱可塑性樹脂である、請求項６に記載の熱可塑性樹脂組成物。
【請求項８】
前記熱可塑性樹脂（Ａ）が、ポリカーボネート系樹脂である、請求項６に記載の熱可塑性樹脂組成物。
【請求項９】
前記難燃剤（Ｄ）が、リン系難燃剤及び有機金属塩系難燃剤から選ばれる少なくとも一種の難燃剤を含む、請求項６に記載の熱可塑性樹脂組成物。
【請求項１０】
請求項６に記載の熱可塑性樹脂組成物を成形して得られる成形体。
【請求項１１】
ポリオルガノシロキサンを含むゴムに１種以上のビニル単量体をグラフト重合したゴム含有グラフト共重合体（ＧS）の粉体からなる摺動性改良剤であって、該ゴム含有グラフト共重合体（ＧS）中のポリオルガノシロキサンの含有量が４０〜９５質量％であり、該ゴム含有グラフト共重合体（ＧS）のラテックスの質量平均粒子径Ｄｗが３００〜２０００ｎｍである摺動性改良剤。
【請求項１２】
前記ゴム含有グラフト共重合体（ＧS）のラテックスの粒子径分布（質量平均粒子径Ｄｗ／数平均粒子径Ｄｎ）が、１．０〜２．０である請求項１１に記載の摺動性改良剤。
【請求項１３】
前記ゴム含有グラフト共重合体（ＧS）中のポリオルガノシロキサンの含有量が、４１〜７４質量％である請求項１１に記載の摺動性改良剤。
【請求項１４】
前記ゴム含有グラフト共重合体（ＧS）のラテックスの質量平均粒子径Ｄｗが、４００〜１０００ｎｍである請求項１１に記載の摺動性改良剤。
【請求項１５】
前記ポリオルガノシロキサンを含むゴムが、ポリオルガノシロキサンとポリアルキルアクリレートを含む複合ゴムである請求項１１〜１４から選ばれるいずれかの一項に記載の摺動性改良剤。
【請求項１６】
請求項１１〜１４から選ばれるいずれかの一項に記載の摺動性改良剤及び熱可塑性樹脂を含む摺動部材用熱可塑性樹脂組成物。
【請求項１７】
請求項１５に記載の摺動性改良剤及び熱可塑性樹脂を含む摺動部材用熱可塑性樹脂組成物。
【請求項１８】
前記摺動性改良剤の含有量が４〜１６質量％であり、前記熱可塑性樹脂の含有量が９６〜８４質量％である請求項１６に記載の摺動部材用熱可塑性樹脂組成物。
【請求項１９】
前記摺動性改良剤の含有量が５．１〜１６質量％であり、前記熱可塑性樹脂の含有量が９４．９〜８４質量％である請求項１６に記載の摺動部材用熱可塑性樹脂組成物。
【請求項２０】
前記摺動性改良剤の含有量が７〜１５質量％であり、前記熱可塑性樹脂の含有量が９３〜８５質量％である請求項１６に記載の摺動部材用熱可塑性樹脂組成物。
【請求項２１】
前記熱可塑性樹脂がポリカーボネート樹脂である請求項１６に記載の摺動部材用熱可塑性樹脂組成物。
【請求項２２】
請求項１６に記載の摺動部材用熱可塑性樹脂組成物を成形してなる摺動部材。
【発明の詳細な説明】
【技術分野】
【０００１】
本発明は、熱可塑性樹脂の耐衝撃性を向上するとともに、熱可塑性樹脂から得られる成形体において高い難燃性、摺動性、および発色性（顔料着色性）を発現させるポリオルガノシロキサン含有グラフト共重合体に関する。また本発明は、このグラフト共重合体を含む、高い難燃性、摺動性、および発色性（顔料着色性）を有する熱可塑性樹脂組成物及びその成形体に関する。【０００２】
また、本発明は、摺動性、発色性（顔料着色性）、および耐衝撃強度に優れたポリオルガノシロキサン含有グラフト共重合体を含む摺動性改良剤、この摺動性改良剤を含む熱可塑性樹脂組成物、及びこの熱可塑性樹脂組成物を成形してなる摺動部材に関する。
【背景技術】
【０００３】
難燃性でかつ機械特性に優れた熱可塑性樹脂組成物は、電気・電子分野等の市場において大きな需要があり、高い性能が求められている。特にポリカーボネート樹脂は、汎用エンジニアリングプラスチックとして透明性、耐衝撃性、耐熱性、寸法安定性などに優れており、その優れた特性から、自動車分野、プリンタ等のＯＡ機器分野、携帯電話等の電気・電子分野の材料等として、工業的に広く利用されている。このうち、パーソナルコンピュータ外装部品等の部品においては、高度な難燃性や耐衝撃性が要求される。これらの部品には、このような安全上の要求を満たすため、ＵＬ９４Ｖ−０やＶ−１相当の高い難燃性が求められている。【０００４】
また、これらの部品は、最近では、特に小型化、軽量化、高機能化等を目的として年々薄肉化されている。そこで、薄肉化及び軽量化された成形体においても、十分な耐衝撃性等の機械的特性が良好であり、かつ、難燃性、耐熱性に優れた樹脂材料が求められている。【０００５】
そこで熱可塑性樹脂、特にポリカーボネート系樹脂の難燃性を向上するために、従来、ハロゲン系難燃剤やリン系難燃剤を配合する方法がなされてきた。しかしながら、塩素や臭素を含有するハロゲン系難燃剤を配合した熱可塑性樹脂組成物は、燃焼時に腐食性ガスを発生するという問題があり、これらを含有しない難燃剤の使用が望まれている。【０００６】
また、リン系難燃剤を過剰に配合した熱可塑性樹脂組成物を用いた製品は、廃棄時においては製品からリン系難燃剤がブリードアウトし、環境汚染を引き起こす可能性がある。このため、リン系難燃剤の使用量をできるだけ減らすか、もしくは使用せずに、高い難燃性が付与された熱可塑性樹脂組成物が強く望まれている。【０００７】
また、これらの材料から得られた成形品は、ハンドクリーム、洗剤等の薬品が付着することによって、割れ等の不具合が発生する場合があり、かかる不具合が発生しないように耐薬品性に優れた熱可塑性樹脂組成物も要望されている。【０００８】
難燃性、耐衝撃性等の向上を目的として、種々の材料が提案されている。例えば、特許文献１には、ポリオルガノシロキサンが６５〜９９重量％含まれるグラフト共重合体とポリカーボネート樹脂及びリン酸エステル化合物からなる難燃性熱可塑性樹脂組成物が提案されている。特許文献２には、ポリオルガノシロキサン系ゴム４０〜９０質量％の存在下で、アリール基又はベンジル基を有する（メタ）アクリレート単量体を含むビニル単量体１０〜６０質量％を重合して得られるグラフト共重合体が提案されている。また、特許文献３には、ポリオルガノシロキサンおよびポリアルキルアクリレートを含む複合ゴム系グラフト共重合体であって、ポリオルガノシロキサン含有量が３０〜７０質量％、体積平均粒子径が３００〜２０００ｎｍ、粒子径分布Ｄｗ／Ｄｎ（質量平均粒子径／数平均粒子径）が１．０〜２．０である複合ゴム系グラフト共重合体と樹脂成分を含む熱可塑性樹脂組成物が提案されている。【０００９】
また、自動車分野、電気・電子機器分野、プリンタ等のＯＡ機器等において用いられている成形体においては、摺動性、発色性（顔料着色性）、高い耐衝撃性などが要求される。近年では、ハイブリッド自動車や電気自動車の普及に伴い、自動車内のはめ込み部品などにおいてキシミ音の防止のために摺動性が求められるケースが増加している。【００１０】
熱可塑性樹脂の摺動性を向上させるためには、熱可塑性樹脂に低分子量のポリテトラフルオロエチレンやシリコーンオイルを添加する方法が知られているが、熱可塑性樹脂の耐衝撃強度が低下する点が問題である。そこで、例えば、ポリオルガノシロキサンを含むゴム成分にビニル系単量体をグラフト重合させたポリオルガノシロキサン含有グラフト共重合体を熱可塑性樹脂に配合し、強度低下を防ぎながら摺動性を付与する提案がなされている。【００１１】
例えば、特許文献４には、数平均粒子径が３００〜２０００ｎｍであり、ポリオルガノシロキサン含有量が２０〜７０質量％であるシリコーン／アクリル複合ゴム系グラフト共重合体、および該複合ゴム系グラフト共重合体を含む熱可塑性樹脂組成物が提案されている。特許文献５には、ポリオルガノシロキサン含有量が６０〜９０質量％であるポリオルガノシロキサン含有グラフト共重合体を含む摺動性にすぐれた熱可塑性樹脂組成物が記載されている。特許文献６には、ポリオルガノシロキサン含有量の高い複合ゴム系グラフト共重合体が提案されている。
【先行技術文献】
【特許文献】
【００１２】
【特許文献１】特開２０００−１７１３６号公報
【特許文献２】特開２０１１−６３７０６号公報
【特許文献３】特開２０１１−１７９０１６号公報
【特許文献４】特開２００４−３５９８８９号公報
【特許文献５】ＷＯ０６／１１３８４号
【特許文献６】特開２０１１−２６４７６号公報
【発明の概要】
【発明が解決しようとする課題】
【００１３】
しかしながら、特許文献１で得られる成形体は難燃性、耐衝撃性及び発色性が満足できるものではない。特許文献２で得られる成形体は難燃性、耐衝撃性及び摺動性が満足できるものではない。また、特許文献３で得られる成形体は難燃性及び摺動性が満足できるものではない。【００１４】
特許文献４には、耐衝撃性と顔料着色性の改良が記されているが、摺動性については記載されていない。特許文献５及び特許文献６のゴム系グラフト共重合体は、体積平均粒子径が小さいために発色性が不十分である。【００１５】
本発明の目的は、熱可塑性樹脂の発色性及び難燃性を大きく損なうことなく、高い耐衝撃性を有する熱可塑性樹脂組成物を提供することにある。また、本発明の目的は、熱可塑性樹脂にこのような性質を付与できるグラフト共重合体を提供することにある（以下、これらを「第１の課題」という。）。【００１６】
また本発明の目的は、摺動性、発色性、及び耐衝撃強度のバランスに優れる熱可塑性樹脂組成物、及び、熱可塑性樹脂にこのような性質を付与できる摺動性改良剤を提供することにある（以下、これらを「第２の課題」という。）。
【課題を解決するための手段】
【００１７】
前記「第１の課題」は、以下の第１の発明群〔１〕〜〔２５〕によって解決される。【００１８】
［１］  ポリオルガノシロキサン（Ｂ１）を含むゴムに１種以上のビニル単量体をグラフト重合したゴム含有グラフト共重合体であって、該ポリオルガノシロキサン（Ｂ１）中のビニル系重合性基含有シラン化合物に由来する成分の含有量が１〜１０質量％であり、該ゴム含有グラフト共重合体の体積平均粒子径が３００〜２０００ｎｍであり、該ゴム含有グラフト共重合体中の該ポリオルガノシロキサン（Ｂ１）の含有量が７０〜９８質量％であり、下記式（１）で求められるグラフト率が１０質量％以下である、ゴム含有グラフト共重合体（ＧF1）。【００１９】
【数１】
2013162080.tif 000003
【００２０】
ｗａ：試料のアセトン不溶分の質量（ｇ）、
ｗｏ：試料総量（ｇ）、
Ｒ：グラフト共重合体製造時の仕込み原料中のポリオルガノシロキサン（Ｂ１）を含むゴムの分率（質量％）。【００２１】
〔２〕  ポリオルガノシロキサン（Ｂ１）及びポリアルキル（メタ）アクリレート（Ｂ２）を含む複合ゴムに１種以上のビニル単量体をグラフト重合したゴム含有グラフト共重合体であって、該ポリオルガノシロキサン（Ｂ１）中のビニル系重合性基含有シラン化合物に由来する成分の含有量が１〜１０質量％であり、該ゴム含有グラフト共重合体の体積平均粒子径が３００〜２０００ｎｍであり、該ゴム含有グラフト共重合体中の該ポリオルガノシロキサン（Ｂ１）の含有量が７０〜９８質量％であり、かつアセトン可溶分が５．０質量％以上３０．０質量％以下である、ゴム含有グラフト共重合体（ＧF2）。【００２２】
〔３〕  ポリオルガノシロキサン（Ｂ１）を含むゴムに１種以上のビニル単量体をグラフト重合したゴム含有グラフト共重合体であって、該ポリオルガノシロキサン（Ｂ１）中のビニル系重合性基含有シラン化合物に由来する成分の含有量が１〜１０質量％であり、該ゴム含有グラフト共重合体の体積平均粒子径が３００〜２０００ｎｍであり、該ゴム含有グラフト共重合体中の該ポリオルガノシロキサン（Ｂ１）の含有量が７０〜９８質量％でありかつ多官能性ビニル単量体に由来する成分の含有量が０質量％を超え５質量％未満である、ゴム含有グラフト共重合体（ＧF3）。【００２３】
〔４〕  前記体積平均粒子径が４００〜１０００ｎｍである前記〔１〕〜〔３〕から選ばれるいずれかに記載のゴム含有グラフト共重合体。【００２４】
〔５〕  前記ポリオルガノシロキサン（Ｂ１）及び前記ポリアルキル（メタ）アクリレート（Ｂ２）の比「Ｂ１／Ｂ２」が「７４／２６〜９９／１」質量％である前記〔２〕に記載のゴム含有グラフト共重合体。【００２５】
〔６〕  熱可塑性樹脂（Ａ）１００質量部に対し、前記〔１〕〜〔５〕から選ばれるいずれかに記載のゴム含有グラフト共重合体を０．１〜１２質量部、フッ素系樹脂（Ｃ）を０．０１〜５質量部、及び、難燃剤（Ｄ）を０．０１〜１０質量部、含有する熱可塑性樹脂組成物。【００２６】
〔７〕  前記熱可塑性樹脂（Ａ）が、カーボネート結合、エステル結合、及びアミド結合から選ばれる少なくとも一つの結合を有する熱可塑性樹脂である、前記〔６〕に記載の熱可塑性樹脂組成物。【００２７】
〔８〕  前記熱可塑性樹脂（Ａ）がポリカーボネート系樹脂である、前記〔６〕に記載の熱可塑性樹脂組成物。【００２８】
〔９〕  前記難燃剤（Ｄ）がリン系難燃剤及び有機金属塩系難燃剤から選ばれる少なくとも一種の難燃剤を含む、前記〔６〕〜〔８〕のいずれかに記載の熱可塑性樹脂組成物。【００２９】
〔１０〕  前記〔６〕〜〔９〕のいずれかに記載の熱可塑性樹脂組成物を成形して得られる成形体。【００３０】
〔１１〕  前記グラフト共重合体１００質量％中のポリオルガノシロキサン（Ｂ１）を含むゴムの含有量が、８５〜９９質量％である前記〔１〕〜〔５〕から選ばれるいずれかに記載のゴム含有グラフト共重合体。【００３１】
〔１２〕  前記ポリオルガノシロキサン（Ｂ１）用の単量体原料１００質量％中において、シロキサン系架橋剤の使用量が０〜３０質量％であり、かつ、前記グラフト共重合体用の単量体原料１００質量％中において、前記ビニル系重合性基含有シラン化合物の使用量が０．７〜９．８質量％、及び、多官能性ビニル単量体の使用量が０質量％を超え５質量％未満である前記〔１１〕に記載のゴム含有グラフト共重合体。【００３２】
〔１３〕  前記ポリオルガノシロキサン（Ｂ１）用の単量体原料１００質量％中において、シロキサン系架橋剤の使用量が０．１〜１０質量％あり、かつ、前記グラフト共重合体用の単量体原料１００質量％中において、前記ビニル系重合性基含有シラン化合物の使用量が０．７〜９．８質量％、及び、多官能性ビニル単量体の使用量が０．１質量％以上３質量％以下である前記〔１１〕に記載のゴム含有グラフト共重合体。【００３３】
〔１４〕  前記グラフト共重合体１００質量％中のポリオルガノシロキサン（Ｂ１）を含むゴムの含有量が７１質量％以上８５質量％未満である前記〔１〕〜〔５〕から選ばれるいずれかに記載のゴム含有グラフト共重合体。【００３４】
〔１５〕  前記グラフト用ビニル単量体が多官能性ビニル単量体を含有し、前記グラフト共重合体用の単量体原料１００質量％中において、多官能性ビニル単量体の使用量が０質量％を超えて４質量％以下である前記〔１４〕に記載のゴム含有グラフト共重合体。【００３５】
〔１６〕  前記グラフト用ビニル単量体が多官能性ビニル単量体を含有し、前記グラフト共重合体用の単量体原料１００質量％中において、該多官能性ビニル単量体の使用量が０．１〜１質量％である前記〔１４〕に記載のゴム含有グラフト共重合体。【００３６】
〔１７〕  前記グラフト用ビニル単量体が多官能性ビニル単量体を含有せず、前記ポリオルガノシロキサン（Ｂ１）を含むゴムがポリオルガノシロキサン（Ｂ１）及びポリアルキル（メタ）アクリレート（Ｂ２）を含有する複合ゴムであり、かつ、前記グラフト共重合体用の単量体原料１００質量％中において、複合ゴム用（メタ）アクリレート成分及びグラフト用ビニル単量体に含まれる多官能性ビニル単量体の合計使用量が０質量％を超えて４質量％以下である前記〔１４〕に記載のゴム含有グラフト共重合体。【００３７】
〔１８〕  前記グラフト用ビニル単量体が多官能性ビニル単量体を含有せず、ポリオルガノシロキサン（Ｂ１）を含むゴムがポリオルガノシロキサン（Ｂ１）及びポリアルキル（メタ）アクリレート（Ｂ２）を含有する複合ゴムであり、かつ、前記グラフト共重合体用の単量体原料１００質量％中において、複合ゴム用（メタ）アクリレート成分及びグラフト用ビニル単量体に含まれる多官能性ビニル単量体の合計使用量が０．１〜１質量％である前記〔１４〕に記載のゴム含有グラフト共重合体。【００３８】
〔１９〕  前記グラフト用ビニル単量体が多官能性ビニル単量体を含有せず、前記ポリオルガノシロキサン（Ｂ１）を含むゴムがポリアルキル（メタ）アクリレート（Ｂ２）を含有せず、かつ、前記ポリオルガノシロキサン（Ｂ１）用の単量体原料１００質量％中において、シロキサン系架橋剤の使用量が０〜１.８質量％であり、前記グラフト共重合体用の単量体原料１００質量％中において、ビニル系重合性基含有シラン化合物の使用量が０．７〜５質量％である前記〔１４〕に記載のゴム含有グラフト共重合体。【００３９】
〔２０〕  前記グラフト用ビニル単量体が多官能性ビニル単量体を含有せず、ポリオルガノシロキサン（Ｂ１）を含むゴムがポリアルキル（メタ）アクリレート（Ｂ２）を含有せず、かつ、前記ポリオルガノシロキサン（Ｂ１）用の単量体原料１００質量％中において、シロキサン系架橋剤の使用量が０．１〜１．６質量％であり、前記グラフト共重合体用の単量体原料１００質量％中において、ビニル系重合性基含有シラン化合物の使用量が０．７〜１．５質量％である前記〔１４〕に記載のゴム含有グラフト共重合体。【００４０】
〔２１〕  熱可塑性樹脂（Ａ）１００質量部に対し、前記〔１１〕〜〔２０〕から選ばれるいずれかに記載のゴム含有グラフト共重合体を０．１〜１２質量部、フッ素系樹脂（Ｃ）を０．０１〜５質量部、及び、難燃剤（Ｄ）を０．０１〜１０質量部、含有する熱可塑性樹脂組成物。【００４１】
〔２２〕  前記熱可塑性樹脂（Ａ）が、カーボネート結合、エステル結合、及びアミド結合から選ばれる少なくとも一つの結合を有する熱可塑性樹脂である、前記〔２１〕に記載の熱可塑性樹脂組成物。【００４２】
〔２３〕  前記熱可塑性樹脂（Ａ）がポリカーボネート系樹脂である、前記〔２１〕に記載の熱可塑性樹脂組成物。【００４３】
〔２４〕  前記難燃剤（Ｄ）がリン系難燃剤及び有機金属塩系難燃剤から選ばれる少なくとも一種の難燃剤を含む、前記〔２１〕〜〔２３〕のいずれかに記載の熱可塑性樹脂組成物。【００４４】
〔２５〕  前記〔２１〕〜〔２４〕のいずれかに記載の熱可塑性樹脂組成物を成形して得られる成形体。【００４５】
前記「第２の課題」は、以下の第２の発明群〔２６〕〜〔３６〕によって解決される。【００４６】
〔２６〕  ポリオルガノシロキサンを含むゴムに１種以上のビニル単量体をグラフト重合したゴム含有グラフト共重合体（ＧS）の粉体からなる摺動性改良剤であって、該ゴム含有グラフト共重合体（ＧS）中のポリオルガノシロキサンの含有量が４０〜９５質量％であり、該ゴム含有グラフト共重合体（ＧS）のラテックスの質量平均粒子径Ｄｗが３００〜２０００ｎｍである摺動性改良剤。【００４７】
〔２７〕  前記ゴム含有グラフト共重合体（ＧS）のラテックスの粒子径分布（質量平均粒子径Ｄｗ／数平均粒子径Ｄｎ）が、１．０〜２．０である前記〔２６〕に記載の摺動性改良剤。【００４８】
〔２８〕  前記ゴム含有グラフト共重合体（ＧS）中のポリオルガノシロキサンの含有量が、４１〜７４質量％である前記〔２６〕又は〔２７〕に記載の摺動性改良剤。【００４９】
〔２９〕  前記ゴム含有グラフト共重合体（ＧS）のラテックスの質量平均粒子径Ｄｗが、４００〜１０００ｎｍである前記〔２６〕〜〔２８〕のいずれかに記載の摺動性改良剤。【００５０】
〔３０〕  前記ポリオルガノシロキサンを含むゴムが、ポリオルガノシロキサンとポリアルキルアクリレートを含む複合ゴムである前記〔２６〕〜〔２９〕から選ばれるいずれかに記載の摺動性改良剤。【００５１】
〔３１〕  前記〔２６〕〜〔３０〕から選ばれるいずれかに記載の摺動性改良剤及び熱可塑性樹脂を含む摺動部材用熱可塑性樹脂組成物。【００５２】
〔３２〕  前記摺動性改良剤の含有量が４〜１６質量％であり、前記熱可塑性樹脂の含有量が９６〜８４質量％である前記〔３１〕に記載の摺動部材用熱可塑性樹脂組成物。【００５３】
〔３３〕  前記摺動性改良剤の含有量が５．１〜１６質量％であり、前記熱可塑性樹脂の含有量が９４．９〜８４質量％である前記〔３１〕に記載の摺動部材用熱可塑性樹脂組成物。【００５４】
〔３４〕  前記摺動性改良剤の含有量が７〜１５質量％であり、前記熱可塑性樹脂の含有量が９３〜８５質量％である前記〔３１〕に記載の摺動部材用熱可塑性樹脂組成物。【００５５】
〔３５〕  前記熱可塑性樹脂がポリカーボネート樹脂である前記〔３１〕〜〔３４〕のいずれかに記載の摺動部材用熱可塑性樹脂組成物。【００５６】
〔３６〕  前記〔３１〕〜〔３５〕のいずれかに記載の摺動部材用熱可塑性樹脂組成物を成形してなる摺動部材。
【発明の効果】
【００５７】
第１の発明群のグラフト共重合体は、熱可塑性樹脂に配合することで、熱可塑性樹脂の発色性及び難燃性を大きく損なうことなく、高い耐衝撃性を有する樹脂組成物を得ることができる。【００５８】
第２の発明群の摺動性改良剤は、熱可塑性樹脂に配合することで、摺動性を付与するとともに発色性及び耐衝撃強度のバランスに優れる樹脂組成物を与えることができる。
【図面の簡単な説明】
【００５９】
【図１】射出成形試験片の算術平均粗さＲａの測定点Ａ（ゲート付近）及びＢ（中心部）を示す図である。符号１は、ゲートを示す。
【発明を実施するための形態】
【００６０】
本発明において、「（メタ）アクリレート」は「アクリレート」及び「メタクリレート」の少なくとも一方を意味する。また「（共）重合体」とは、「重合体」及び「共重合体」の少なくとも一方を意味する。
【００６１】
以下、本発明を詳細に説明するが、材料、製造条件等に関する記載の全ては、特記しない限り、第１の発明群及び第２の発明群に共通する説明である。
【００６２】
＜ゴム含有グラフト共重合体＞
本発明のゴム含有グラフト共重合体（以下、「グラフト共重合体」と略す場合がある。）は、ポリオルガノシロキサン（Ｂ１）を含むゴムに１種以上のビニル単量体をグラフト重合した共重合体である。
【００６３】
〔ポリオルガノシロキサンを含むゴム〕
ポリオルガノシロキサンを含むゴムとしては、ポリオルガノシロキサンゴム、又はポリオルガノシロキサン及びポリアルキル（メタ）アクリレートを含有する複合ゴムであることが好ましい。
【００６４】
［ポリオルガノシロキサン］
ポリオルガノシロキサンは、オルガノシロキサン単位を構成単位として含有する重合体である。ポリオルガノシロキサンゴムは、「オルガノシロキサン」及び「ビニル系重合性基含有シラン化合物」、または、必要に応じて使用される成分を含むオルガノシロキサン混合物を重合することにより得ることができる。必要に応じて使用される成分としては、シロキサン系架橋剤、及び末端封鎖基を有するシロキサンオリゴマー等が挙げられる。
【００６５】
オルガノシロキサンとしては、鎖状オルガノシロキサン、環状オルガノシロキサンのいずれも用いることができる。環状オルガノシロキサンは、重合安定性が高く、重合速度が大きいので好ましい。環状オルガノシロキサンとしては、３〜７員環のものが好ましく、例えば、以下のものが挙げられる。ヘキサメチルシクロトリシロキサン、オクタメチルシクロテトラシロキサン、デカメチルシクロペンタシロキサン、ドデカメチルシクロヘキサシロキサン、トリメチルトリフェニルシクロトリシロキサン、テトラメチルテトラフェニルシクロテトラシロキサン、オクタフェニルシクロテトラシロキサン等。これらは、１種を単独で用いてもよく２種以上を併用してもよい。これらの中でも、ポリオルガノシロキサンを含むゴムの粒子径分布を制御しやすいことから、６０質量％以上がオクタメチルシクロテトラシロキサンであることが好ましい。
【００６６】
［ビニル系重合性基含有シラン化合物］
ビニル系重合性基含有シラン化合物はシロキサン系グラフト交叉剤として用いられる。ビニル系重合性基含有シラン化合物は、シロキシ基を有すると共にビニル単量体と共重合可能な官能基を有するものである。ビニル系重合性基含有シラン化合物を用いることによって、ビニル単量体と共重合可能な官能基を有するポリオルガノシロキサンを得ることができる。このようなグラフト交叉剤を用いることにより、ポリオルガノシロキサンに対して、後述する複合ゴム用アルキル（メタ）アクリレート成分、又はビニル単量体をラジカル重合によってグラフトさせることができる。
【００６７】
ビニル系重合性基含有シラン化合物としては、式（１）で表されるシロキサンを挙げることができる。
【００６８】
【化１】
2013162080.tif 000004
【００６９】
式（１）中、Ｒ1は、メチル基、エチル基、プロピル基、又はフェニル基を示す。Ｒ2は、アルコキシル基における有機基を示し、例えば、メチル基、エチル基、プロピル基、又はフェニル基を挙げることができる。ｎは、０、１又は２を示す。Ｒは、式（２）〜（５）で表されるいずれかの基を示す。
【００７０】
【化２】
2013162080.tif 000005
【００７１】
これらの式中、Ｒ3及びＲ4は、それぞれ、水素又はメチル基を示し、ｐは、１〜６の整数を示す。
【００７２】
式（２）で表される官能基としては、メタクリロイルオキシアルキル基を挙げることができる。この基を有するシロキサンとしては、例えば以下のものが挙げられる。β−メタクリロイルオキシエチルジメトキシメチルシラン、γ−メタクリロイルオキシプロピルメトキシジメチルシラン、γ−メタクリロイルオキシプロピルジメトキシメチルシラン、γ−メタクリロイルオキシプロピルトリメトキシシラン、γ−メタクリロイルオキシプロピルエトキシジエチルシラン、γ−メタクリロイルオキシプロピルジエトキシメチルシラン、δ−メタクリロイルオキシブチルジエトキシメチルシラン等。
【００７３】
式（３）で表される官能基としては、例えばビニルフェニル基等を挙げることができる。この基を有するシロキサンとしては、例えば、ビニルフェニルエチルジメトキシシランを挙げることができる。
【００７４】
式（４）で表される官能基を有するシロキサンとしては、例えば、ビニルトリメトキシシラン、ビニルトリエトキシシランを挙げることができる。
【００７５】
式（５）で表される官能基としては、メルカプトアルキル基を挙げることができる。この基を有するシロキサンとして、例えば以下のものが挙げられる。γ−メルカプトプロピルジメトキメチルシラン、γ−メルカプトプロピルメトキシジメチルシラン、γ−メルカプトプロピルジエトキシメチルシラン、γ−メルカプトプロピルエトキシジメチルシラン、γ−メルカプトプロピルトリメトキシシラン等。
【００７６】
これらの中でも、式（２）、式（４）、及び式（５）で表される官能基を有するビニル系重合性基含有シラン化合物が経済性の点から好ましく用いられ、その中でも式（２）で表される官能基を有するビニル系重合性基含有シラン化合物がより好ましい。
【００７７】
これらビニル系重合性基含有シラン化合物は、１種を単独で用いてもよく２種以上を併用してもよい。ビニル系重合性基含有シラン化合物の含有量は、オルガノシロキサン混合物１００質量％中、１〜１０質量％であり、１〜５質量％であることが好ましい。ビニル系重合性基含有シラン化合物の量が１質量％より少ないと、得られる成形体の外観の悪化及び耐衝撃性、難燃性が低位となる。ビニル系重合性基含有シラン化合物の量が１０質量％を超えても、得られる成形体の耐衝撃性及び難燃性が低位となる。
【００７８】
シロキサン系架橋剤としては、シロキシ基を有するものが好ましい。シロキサン系架橋剤を用いることによって、架橋構造を有するポリオルガノシロキサンを得ることができる。シロキサン系架橋剤としては、例えば、トリメトキシメチルシラン、トリエトキシフェニルシラン、テトラメトキシシラン、テトラエトキシシラン、テトラ−ｎ−プロポキシシラン、テトラブトキシシラン等の３官能性又は４官能性の架橋剤を挙げることができる。中でも、４官能性の架橋剤が好ましく、テトラエトキシシランがより好ましい。シロキサン系架橋剤の含有量は、オルガノシロキサン混合物１００質量％中、０〜３０質量％であることが好ましく、０．１〜３０質量％であることがより好ましく、０．１〜１０質量であることがさらに好ましく、０．１〜１．８質量％であることが特に好ましく、０．１〜１．６質量％であることが最も好ましい。
【００７９】
末端封鎖基を有するシロキサンオリゴマーとは、オルガノシロキサンオリゴマーの末端にアルキル基等を有し、ポリオルガノシロキサンの重合を停止させるシロキサンオリゴマーをいう。末端封鎖基を有するシロキサンオリゴマーとしては、例えば、ヘキサメチルジシロキサン、１，３−ビス（３−グリシドキシプロピル）テトラメチルジシロキサン、１，３−ビス（３−アミノプロピル）テトラメチルジシロキサン、メトキシトリメチルシランを挙げることができる。
【００８０】
［ポリオルガノシロキサンゴムの製造方法］
ポリオルガノシロキサンゴムの製造方法としては特に制限はなく、例えば、以下の製造方法を採用できる。
【００８１】
まず、オルガノシロキサン及びビニル系重合性基含有シラン化合物、または更に、必要に応じて使用される成分、を含むオルガノシロキサン混合物を、乳化剤と水によって乳化させてエマルションを調製した後、酸触媒を用いて高温下で重合させる。次いでアルカリ性物質により酸を中和してポリオルガノシロキサンゴムのラテックスを得る。
【００８２】
この製造方法において、エマルションの調製方法としては、高速回転による剪断力で微粒子化するホモミキサーを用いる方法、高圧発生機による噴出力で微粒子化するホモジナイザー等を使用して高速攪拌により混合する方法などが挙げられる。これらの中でも、ホモジナイザーを使用する方法は、ポリオルガノシロキサンゴムのラテックスの粒子径の分布が狭くなるので好ましい方法である。
【００８３】
重合の際の酸触媒の混合方法としては、（１）オルガノシロキサン混合物、乳化剤及び水とともに酸触媒を一括して添加し、混合する方法、（２）オルガノシロキサン混合物のエマルション中に酸触媒水溶液を連続的に、又は一括して添加する方法、（３）オルガノシロキサン混合物のエマルションを高温の酸触媒水溶液中に一定速度で滴下して混合する方法等が挙げられる。ポリオルガノシロキサンの粒子径を制御しやすいことから、オルガノシロキサン混合物のエマルションを７０〜８５℃で保持し、次いで酸触媒水溶液を連続的に、又は一括して添加する方法が好ましい。
【００８４】
第１の発明群の場合、重合温度は、５０℃以上が好ましく、７０℃以上であることがさらに好ましい。また、重合時間は、前記エマルション中に酸触媒水溶液を一括して添加して重合する場合には、通常２時間以上、好ましくは５時間以上である。
【００８５】
第２の発明群の場合、重合温度は、５０℃〜９５℃が好ましく、さらには７０℃〜９５℃がより好ましい。また、重合時間は、酸触媒をオルガノシロキサン混合物、乳化剤及び水とともに混合し、微粒子化を行った後に重合する場合、２〜１５時間が好ましく、より好ましくは５〜１０時間である。
【００８６】
更に、３０℃以下の温度においては、シラノール間の架橋反応が進行することから、ポリオルガノシロキサンの架橋密度を上げるために、５０℃以上の高温で重合させた後、３０℃以下の温度で５時間から１００時間程度保持することもできる。
【００８７】
オルガノシロキサン混合物の重合反応は、ラテックスを水酸化ナトリウム、水酸化カリウム、アンモニア水溶液等のアルカリ性物質でｐＨ６〜８に中和して、終了させることができる。
【００８８】
上記製造方法で使用される乳化剤としてはオルガノシロキサン混合物を乳化できれば特に制限されないが、アニオン系乳化剤又はノニオン系乳化剤が好ましい。アニオン系乳化剤としては、例えば以下のものが挙げられる。アルキルベンゼンスルホン酸ナトリウム、アルキルジフェニルエーテルジスルホン酸ナトリウム、アルキル硫酸ナトリウム、ポリオキシエチレンアルキル硫酸ナトリウム、ポリオキシエチレンノニルフェニルエーテル硫酸ナトリウム等。
【００８９】
ノニオン系乳化剤としては、例えば以下のものが挙げられる。ポリオキシエチレンアルキルエーテル、ポリオキシエチレンアルキレンアルキルエーテル、ポリオキシエチレンジスチレン化フェニルエーテル、ポリオキシエチレントリベンジルフェニルエーテル、ポリオキシエチレンポリオキシプロピレングリコール等。
【００９０】
これらの乳化剤は、１種を単独で用いてもよく２種以上を併用してもよい。
【００９１】
乳化剤の使用量は、オルガノシロキサン混合物１００質量部に対して、０．０５〜１０質量部であることが好ましく、０．１〜５質量部であることがより好ましい。乳化剤の使用量によって、所望の粒子径に調整することが可能である。乳化剤の使用量を０．０５質量部以上とすることで、オルガノシロキサン混合物のエマルションの乳化安定性が十分となり、乳化剤の使用量を１０質量部以下とすることで、乳化剤に起因するグラフト共重合体の着色や、樹脂組成物の耐熱分解性の低下を抑制できる。
【００９２】
オルガノシロキサン混合物の重合に用いられる酸触媒としては、脂肪族スルホン酸、脂肪族置換ベンゼンスルホン酸、脂肪族置換ナフタレンスルホン酸などのスルホン酸類及び硫酸、塩酸、硝酸などの鉱酸類が挙げられる。これらの酸触媒は、１種を単独で用いてもよく、２種以上を併用してもよい。これらの中でも、硫酸、塩酸、硝酸などの鉱酸を使用すると、ポリオルガノシロキサンゴムのラテックスの粒子径分布を狭くすることができ、さらに、ポリオルガノシロキサンゴムのラテックス中の乳化剤成分に起因する成形体の外観不良を低減させることができる。酸触媒の使用量は、所望の粒子径に調整することが可能である点で、例えば、オルガノシロキサン混合物１００質量部に対し、濃度９５％の硫酸を０．１〜０．５質量部使用することが好ましい。
【００９３】
ポリオルガノシロキサンゴムのラテックスの質量平均粒子径Ｄｗは、２５０ｎｍ〜１０００ｎｍであることが好ましい。ポリオルガノシロキサンゴムのラテックスの質量平均粒子径を２５０ｎｍ〜１０００ｎｍとすることによって、グラフト共重合体の体積平均粒子径またはグラフト共重合体のラテックスの質量平均粒子径を、３００〜２０００ｎｍに調整することが可能である。
【００９４】
ポリオルガノシロキサンを含むゴムのラテックスの粒子径分布（質量平均粒子径Ｄｗ／数平均粒子径Ｄｎ）は、１．０〜１．７であることが好ましい。Ｄｗ／Ｄｎを１．０〜１．７とすることによって、発色性の高いグラフト共重合体を得ることができる。
【００９５】
尚、ポリオルガノシロキサンを含むゴムのラテックスの質量平均粒子径Ｄｗ及び数平均粒子径Ｄｎ、並びに、グラフト共重合体のラテックスの質量平均粒子径Ｄｗ、数平均粒子径Ｄｎ及びグラフト共重合体の体積平均粒子径の測定方法は後述する。
【００９６】
上記方法により得られるポリオルガノシロキサンを含むゴムのラテックスには、機械的安定性を向上させる目的で、必要に応じて、乳化剤を添加してもよい。乳化剤としては、上記例示したものと同様のアニオン系乳化剤、ノニオン系乳化剤が好ましい。
【００９７】
［複合ゴム］
本発明において、ポリオルガノシロキサンを含むゴムとして、ポリオルガノシロキサン（Ｂ１）及びポリアルキル（メタ）アクリレート（Ｂ２）を含有する複合ゴム（以下、「複合ゴム」と略す場合がある。）を用いることができる。複合ゴムは、前記ポリオルガノシロキサンと、以下のＦＯＸの式で表されるガラス転移温度（Ｔｇ）が０℃以下のポリアルキル（メタ）アクリレートを含有するゴムである。
【００９８】
１／（２７３＋Ｔｇ）＝Σ（ｗｉ／（２７３＋Ｔｇi））。
【００９９】
上記式中、Ｔｇは、共重合体のガラス転移温度（℃）、ｗｉは、単量体ｉの質量分率、Ｔｇiは、単量体ｉを重合して得られる単独重合体のガラス転移温度（℃）である。単独重合体のＴｇの値は、ＰＯＬＹＭＥＲ  ＨＡＮＤＢＯＯＫ  Ｖｏｌｕｍｅ  １（ＷＩＬＥＹ−ＩＮＴＥＲＳＣＩＥＮＣＥ）に記載の値である。
【０１００】
複合ゴムは、ポリオルガノシロキサンゴムの存在下にアルキル（メタ）アクリレートを重合して得られるゴムであることが好ましい。
【０１０１】
複合ゴムを構成するポリアルキル（メタ）アクリレート（Ｂ２）は、アルキル（メタ）アクリレート成分（以下、「複合ゴム用（メタ）アクリレート成分」と略す場合がある。）を重合して得ることができる。複合ゴム用（メタ）アクリレート成分は、「単独重合体のＴｇが０℃以下のアルキル（メタ）アクリレート」と「架橋性単量体」を含有することが好ましい。
【０１０２】
単独重合体のＴｇが０℃以下のアルキル（メタ）アクリレートとしては、例えば、エチルアクリレート、ｎ−プロピルアクリレート、ｎ−ブチルアクリレート、ｉ−ブチルアクリレート、２−エチルヘキシルアクリレート等が挙げられる。これらは１種を単独で用いてもよく、２種以上を併用してもよい。これらの中でも、熱可塑性樹脂組成物の耐衝撃性および成形体の光沢を考慮すると、特にｎ−ブチルアクリレートが好ましい。
【０１０３】
「架橋性単量体」としては、例えば以下の「多官能性ビニル単量体」が挙げられる。アリル（メタ）アクリレート、トリアリルシアヌレート、トリアリルイソシアヌレート、ジビニルベンゼン、ジアリルフタレート、エチレングリコールジ（メタ）アクリレート、プロピレングリコールジ（メタ）アクリレート、１，３−ブチレングリコールジ（メタ）アクリレート、１，４−ブチレングリコールジ（メタ）アクリレート、１，６−ヘキサンジオールジ（メタ）アクリレート、トリアリルトリメリテート等。これらは１種を単独で用いてもよく、２種以上を併用してもよい。
【０１０４】
［複合ゴムの製造方法］
複合ゴムの製造方法としては、特に制限はなく、例えば、乳化重合法、懸濁重合法、微細懸濁重合法により製造することができるが、乳化重合法を用いることが好ましい。中でも、ポリオルガノシロキサンゴムのラテックス中に複合ゴム用（メタ）アクリレート成分を添加して、ゴム粒子に複合ゴム用（メタ）アクリレート成分を含浸させた後に、複合ゴム用（メタ）アクリレート成分を乳化重合して、複合ゴムのラテックスを得る方法が特に好ましい。
【０１０５】
ポリオルガノシロキサンゴムのラテックスと複合ゴム用（メタ）アクリレート成分の混合物を調製する方法としては、ポリオルガノシロキサンゴムのラテックス中に、上記アルキル（メタ）アクリレートおよび多官能性ビニル単量体を添加する方法が挙げられる。これによって複合ゴム用（メタ）アクリレート成分をポリオルガノシロキサンゴムの粒子中に含浸させた後、昇温して公知のラジカル重合開始剤を作用させて重合する。この製造方法において、ポリオルガノシロキサンゴムのラテックス中に、複合ゴム用（メタ）アクリレート成分を添加する方法としては、その全量を、一括して添加する方法、一定速度で滴下して添加する方法が挙げられる。
【０１０６】
複合ゴムのラテックスを製造する際には、ラテックスを安定化させ、複合ゴムのラテックスの質量平均粒子径を制御するために、乳化剤を添加することができる。乳化剤は、特に制限されず、アニオン系乳化剤及びノニオン系乳化剤が好ましい。
【０１０７】
アニオン系乳化剤としては、例えば以下のものが挙げられる。アルキルベンゼンスルホン酸ナトリウム、アルキルジフェニルエーテルジスルホン酸ナトリウム、アルキル硫酸ナトリウム、ポリオキシエチレンアルキル硫酸ナトリウム、ポリオキシエチレンノニルフェニルエーテル硫酸ナトリウム、サルコシン酸ナトリウム、脂肪酸カリウム、脂肪酸ナトリウム、アルケニルコハク酸ジカリウム、ロジン酸石鹸、ポリオキシエチレンアルキル燐酸ナトリウム、ポリオキシエチレンアルキル燐酸カルシウム等。
【０１０８】
ノニオン系乳化剤としては、例えば、ポリオキシエチレンアルキルエーテル、ポリオキシエチレンジスチレン化フェニルエーテル、ポリオキシエチレントリベンジルフェニルエーテルが挙げられる。これらの乳化剤は１種を単独で用いてもよく２種以上を併用してもよい。
【０１０９】
複合ゴム用（メタ）アクリレート成分の重合に用いるラジカル重合開始剤としては、アゾ系開始剤、過酸化物、及び過酸化物と還元剤を組み合わせたレドックス系開始剤が挙げられる。これらは１種を単独で用いてもよく２種以上を併用してもよい。これらの中では、樹脂組成物のアウトガスを抑制する観点から、アゾ系開始剤、レドックス系開始剤が好ましい。
【０１１０】
アゾ系開始剤としては、例えば以下のものが挙げられる。２，２’−アゾビスイソブチロニトリル、ジメチル２，２’−アゾビス（２−メチルプロピオネート）等の油溶性アゾ系開始剤；４，４’−アゾビス（４−シアノバレリックアシッド）、２，２’−アゾビス［Ｎ−（２−カルボキシメチル）−２−メチルプロピオナミジン］ハイドレート、２，２’−アゾビス−（Ｎ，Ｎ’−ジメチレンイソブチルアミジン）二塩酸塩、２，２’−アゾビス［２−（２−イミダゾリン−２−イル）プロパン］二塩酸塩等の水溶性アゾ系開始剤。これらは１種を単独で用いてもよく２種以上を併用してもよい。
【０１１１】
過酸化物としては、例えば以下のものが挙げられる。過酸化水素、過硫酸カリウム、過硫酸アンモニウム等の無機過酸化物、ジイソプロピルベンゼンハイドロパーオキサイド、ｐ−メンタンハイドロパーオキサイド、クメンハイドロパーオキサイド、ｔ−ブチルハイドロパーオキサイド、サクシニックアシッドパーオキサイド、ｔ−ブチルパーオキシネオデカノエート、ｔ−ブチルパーオキシネオヘプタノエート、ｔ−ブチルパーオキシピバレート、１，１，３，３−テトラメチルブチルパーオキシ−２−エチルヘキサノエート、ｔ−ブチルパーオキシ−２−エチルヘキサノエート等の有機過酸化物等。これらの過酸化物は１種を単独で用いてもよく２種以上を併用してもよい。
【０１１２】
過酸化物を還元剤と組み合わせてレドックス系開始剤とする場合、上記の過酸化物と、ナトリウムホルムアルデヒドスルホキシレート、Ｌ−アスコルビン酸、フルクトース、デキストロース、ソルボース、イノシトール等の還元剤と、硫酸第一鉄・エチレンジアミン四酢酸二ナトリウム塩を組み合わせて用いることが好ましい。
【０１１３】
これらの還元剤は１種を単独で用いてもよく２種以上を併用してもよい。なお、還元剤としてナトリウムホルムアルデヒドスルホキシレートを用いる場合には、樹脂組成物のアウトガスを抑制する観点から出来る限り使用量を抑えることが好ましい。
【０１１４】
アゾ系開始剤を用いる場合、その使用量は、複合ゴム１００質量部に対して０．０１〜１質量部であることが好ましい。
【０１１５】
レドックス系開始剤を用いる場合、過酸化物の使用量は、複合ゴム用（メタ）アクリレート成分１００質量部に対して０．０１〜１０質量部であることが好ましい。還元剤の使用量は、複合ゴム１００質量部に対して０．０１〜１質量部であることが好ましい。
【０１１６】
複合ゴム中の、ポリオルガノシロキサン（Ｂ１）及びポリアルキル（メタ）アクリレート（Ｂ２）の比「Ｂ１／Ｂ２」としては、「７４／２６〜９９／１」質量％であることが好ましく、「８０／２０〜９５／５」質量％であることがより好ましい。「Ｂ１／Ｂ２」の比を「７４／２６〜９９／１」質量％とすることで、成形して得られる成形体の耐衝撃強度が良好となり、好ましい。
【０１１７】
〔グラフト共重合体〕
本発明のゴム含有グラフト共重合体は、ポリオルガノシロキサンを含むゴムの存在下で１種以上のビニル単量体をグラフト重合することによって、得ることができる。従って、本発明のグラフト共重合体において、グラフト部は１種以上のビニル単量体の重合体によって形成されている。ビニル単量体については後に説明するが、ビニル単量体として「多官能性ビニル単量体」を用いることができる。
【０１１８】
以下の説明において、第１の発明群の「第１の態様」、「第２の態様」及び「第３の態様」の各グラフト共重合体（ＧF1）、（ＧF2）及び（ＧF3）を、グラフト共重合体（ＧF）と総称する場合がある。また、第２の発明群のグラフト共重合体を、グラフト共重合体（ＧS）と称する。
【０１１９】
第１の発明群において、グラフト共重合体（ＧF）の体積平均粒子径は、３００〜２０００ｎｍである。体積平均粒子径は、４００〜１０００ｎｍであることが好ましく、さらには４００〜８００ｎｍであることがより好ましく、４１０〜５５０ｎｍであることが特に好ましい。グラフト共重合体（ＧF）の体積平均粒子径が３００ｎｍ以上であると、グラフト共重合体（ＧF）を熱可塑性樹脂に配合して得られる成形体は、耐衝撃性（特に低温耐衝撃性）が良好となる。またグラフト共重合体（ＧF）の体積平均粒子径が２０００ｎｍ以下であると、グラフト共重合体（ＧF）を熱可塑性樹脂に配合して得られる成形体は、発色性と耐衝撃性（特に低温耐衝撃性）が良好となるとともに表面外観が良好となる。
【０１２０】
第１の発明群において、グラフト共重合体（ＧF）１００質量％中における「ポリオルガノシロキサン」の含有量は、７０〜９８質量％である。この含有量は、７０〜９０質量％であることが好ましく、７５〜８５質量％であることがより好ましい。ポリオルガノシロキサンの含有量が７０質量％以上の場合、成形体の難燃性ならびに摺動性、低温における衝撃強度が良好となり、また９８質量％以下の場合、成形体の表面外観が良好となり好ましい。
【０１２１】
第１の発明群において、グラフト共重合体（ＧF）１００質量％中の「ポリオルガノシロキサンを含むゴム」の含有量は、７１〜９９質量％が好ましく、８５〜９９質量％がより好ましい。ポリオルガノシロキサンを含むゴムの含有量が７１質量％以上であれば、低温における成形体の衝撃強度が十分となり、また９９質量％以下であれば、成形体の表面外観が良好となり好ましい。
【０１２２】
［グラフト率］
第１の発明群の「第１の態様」のグラフト共重合体（ＧF1）のグラフト率は１０質量％以下である。グラフト率が１０質量％以下であれば、成形体の摺動性及び難燃性を向上させることができる。グラフト率は−２０質量％以上であることが好ましい。グラフト率は、−２０〜８質量％がより好ましく、−２０〜５質量％がさらに好ましく、−５〜５質量％が特に好ましい。グラフト率がこの範囲内であることで、得られる成形体は高い耐衝撃性、摺動性、及び難燃性を示す。
【０１２３】
【数２】
2013162080.tif 000006
【０１２４】
ｗａ：試料のアセトン不溶分の質量（ｇ）、
ｗｏ：試料総量（ｇ）、
Ｒ：グラフト共重合体製造時の仕込み原料中のポリオルガノシロキサン（Ｂ１）を含むゴムの分率（質量％）。
【０１２５】
なお、本発明におけるグラフト率は、上述の様に、実験的に求められるアセトン不溶分ｗａと仕込み原料中のゴムの分率Ｒに基づいて算出される値である。理論的には、アセトン不溶分の質量ｗａはポリオルガノシロキサンを含むゴムの質量ｗｒとそれにグラフト重合したビニル単量体に由来する成分の質量ｗｖの合計に相当し、「ｗｏ×Ｒ／１００」は採取したポリオルガノシロキサンを含むゴムの質量に相当する。
【０１２６】
しかしながら、実際には試料総量ｗｏ中には、グラフト共重合体の他、重合反応の副生成物や未反応原料も含まれるため、「ｗｏ×Ｒ／１００」の値が「試料のアセトン不溶分の質量ｗａ」を上回る場合も考えられ、実験的に求められるグラフト率がマイナスの値となる場合もあり得る。
【０１２７】
グラフト率の値を上記の範囲内にするためには、以下の（１）〜（４）の方法が挙げられる。
【０１２８】
（１）グラフト共重合体（ＧF）１００質量％中のポリオルガノシロキサン（Ｂ１）を含むゴムの含有量の目標値が８５〜９９質量％である場合に、ポリオルガノシロキサン（Ｂ１）用の単量体原料１００質量％中において、シロキサン系架橋剤の使用量を０〜３０質量％、好ましくは０．１〜１０質量％とし、グラフト共重合体（ＧF）用の単量体原料１００質量％中において、ビニル系重合性基含有シラン化合物の使用量を０．７〜９．８質量％とし、多官能性ビニル単量体の使用量を０質量％を超え５質量％未満、好ましくは０．１質量％以上３質量％以下とする方法。
【０１２９】
（２）グラフト共重合体（ＧF）１００質量％中のポリオルガノシロキサン（Ｂ１）を含むゴムの含有量の目標値が８５質量％未満であり、グラフト用ビニル単量体が多官能性ビニル単量体を含む場合に、グラフト共重合体（ＧF）用の単量体原料１００質量％中において、多官能性ビニル単量体の使用量を０質量％を超えて４質量％以下、好ましくは０．１〜３質量％、より好ましくは０．１〜２質量％、さらに好ましくは０．１〜１質量％とする方法。
【０１３０】
（３）グラフト共重合体（ＧF）１００質量％中のポリオルガノシロキサン（Ｂ１）を含むゴムの含有量の目標値が８５質量％未満であり、グラフト用ビニル単量体が多官能性ビニル単量体を含まず、ポリオルガノシロキサン（Ｂ１）を含むゴムがポリオルガノシロキサン（Ｂ１）及びポリアルキル（メタ）アクリレート（Ｂ２）を含む複合ゴムである場合に、グラフト共重合体（ＧF）用の単量体原料１００質量％中において、複合ゴム用（メタ）アクリレート成分及びグラフト用ビニル単量体に含まれる多官能性ビニル単量体の合計使用量を０質量％を超えて４質量％以下、好ましくは０．１〜３質量％、より好ましくは０．１〜２質量％、さらに好ましくは０．１〜１質量％とする方法。
【０１３１】
（４）グラフト共重合体（ＧF）１００質量％中のポリオルガノシロキサン（Ｂ１）を含むゴムの含有量の目標値が８５質量％未満であり、グラフト用ビニル単量体が多官能性ビニル単量体を含まず、ポリオルガノシロキサン（Ｂ１）を含むゴムがポリアルキル（メタ）アクリレート（Ｂ２）を含有しないゴムである場合に、ポリオルガノシロキサン（Ｂ１）用の単量体原料１００質量％中において、シロキサン系架橋剤の使用量を０〜１.８質量％、好ましくは０．１〜１．６質量％とし、グラフト共重合体（ＧF）用の単量体原料１００質量％中において、ビニル系重合性基含有シラン化合物の使用量を０．７〜５質量％、好ましくは０．７〜１．５質量％とする方法。
【０１３２】
［アセトン可溶分］
第１の発明群の「第２の態様」のグラフト共重合体（ＧF2）は、アセトン可溶分が５．０質量％以上３０．０質量％以下である。アセトン可溶分は、５．０質量％以上２０．０質量％以下であることがより好ましい。アセトン可溶分が５．０質量％以上３０．０質量％以下であることで、グラフト共重合体（ＧF2）を熱可塑性樹脂に配合して得られる成形体は、摺動性、耐衝撃強度、及び難燃性が良好となる。このようなグラフト共重合体（ＧF2）を得るにはビニル系重合性基含有シラン化合物と多官能性ビニル単量体の量と種類を適切に選択する必要がある。具体的には、グラフト共重合体（ＧF）用の単量体原料１００質量％中において、ビニル系重合性基含有シラン化合物の使用量を０．７〜９．８質量％とし、ポリオルガノシロキサン（Ｂ１）用の単量体原料１００質量％中において、シロキサン系架橋剤の使用量を０〜３０質量％、好ましくは０．１〜１０質量％とし、及びグラフト共重合体（ＧF）用の単量体原料１００質量％中において、多官能性ビニル単量体の使用量を０質量％を超え５質量％未満、好ましくは０．１質量％以上３質量％以下とすることで、アセトン可溶分が５．０質量％以上３０．０質量％以下のグラフト共重合体を得ることができる。グラフト共重合体のアセトン可溶分の測定方法は、後述する。
【０１３３】
第１の発明群において、グラフト共重合体（ＧF）１００質量％中の多官能性ビニル単量体に由来する成分の含有量は、特に制限はないが、０質量％以上１０質量％以下であることが好ましく、０質量％を超えて５質量％未満であることがより好ましく、０質量％を超えて３質量％以下であることがさらに好ましく、０．１質量％以上１．５質量％以下であることが特に好ましく、０．１質量以上１．０質量％以下であることが最も好ましい。多官能性ビニル単量体に由来する成分の含有量が０質量％以上１０質量％以下であることで、得られる成形体は高い耐衝撃性と摺動性を示す。
【０１３４】
第１の発明群の「第３の態様」のグラフト共重合体（ＧF3）１００質量％中における、多官能性ビニル単量体に由来する成分の含有量は０質量％を超え、５質量％未満であり、０．０１質量％以上３質量％以下であることが好ましい。多官能性ビニル単量体に由来する成分の含有量がこの範囲内であることで、得られる成形体は高い耐衝撃性、摺動性、及び難燃性を示す。
【０１３５】
第１の発明群において、グラフト共重合体（ＧF）１００質量％中のビニル系重合性基含有シラン化合物に由来する成分の含有量は、特に制限はないが、０．７〜９．８質量％であることが好ましく、０．７〜５質量％であることがより好ましく、０．７〜１．５質量％であることがさらに好ましい。
【０１３６】
第２の発明群において、グラフト共重合体（ＧS）のラテックスの質量平均粒子径は、３００〜２０００ｎｍである。ラテックスの質量平均粒子径が３００ｎｍ以上であれば、熱可塑性樹脂組成物から得られる成形体の発色性が良好であり、ラテックスの質量平均粒子径が２０００ｎｍ以下であれば、成形体の低温時の耐衝撃性が良好である。ラテックスの質量平均粒子径は、４００〜２０００ｎｍであることが好ましく、４００〜１０００ｎｍであることがより好ましく、４１０〜６５０ｎｍであることがさらに好ましく、４２０〜５５０ｎｍであることが特に好ましい。
【０１３７】
第２の発明群において、グラフト共重合体（ＧS）のラテックスの粒子径分布（質量平均粒子径Ｄｗ／数平均粒子径Ｄｎ）は、１．０〜２．０であることが好ましく、１．０〜１．５であることがより好ましい。ラテックスの粒子径分布（Ｄｗ／Ｄｎ）が２．０以下であれば、熱可塑性樹脂組成物から得られる成形体の発色性（顔料着色性）が良好である。尚、質量平均粒子径Ｄｗ及び数平均粒子径Ｄｎの測定方法は後述する。
【０１３８】
第２の発明群において、グラフト共重合体（ＧS）中の「ポリオルガノシロキサン」の含有量は、４０〜９５質量％である。この含有量が４０質量％以上であれば成形体の摺動性が充分に発現し、低温時の耐衝撃性も良好である。またこの含有量が９５質量％以下であれば、成形体の発色性（顔料着色性）が良好である。この含有量は４１〜７４質量％であることが好ましく、５０〜７０質量％であることがより好ましい。
【０１３９】
第２の発明群において、グラフト共重合体（ＧS）１００質量％中の「ポリオルガノシロキサンを含むゴム」の含有量は、６５〜９９質量％が好ましく、８０〜９５質量％がより好ましい。ポリオルガノシロキサンを含むゴムの含有量が６５質量％以上であれば、低温における成形体の衝撃強度が十分となり、また９９質量％以下であれば、成形体の表面外観が良好となり好ましい。
【０１４０】
本発明において、ポリオルガノシロキサン（Ｂ１）を含むゴムは、ポリオルガノシロキサン（Ｂ１）及びポリアルキル（メタ）アクリレート（Ｂ２）を含む複合ゴムであることが好ましい。また、ポリオルガノシロキサンとポリアルキルアクリレートを含む複合ゴムであることがより好ましく、ポリオルガノシロキサンとポリブチルアクリレートを含む複合ゴムであることがさらに好ましい。ポリオルガノシロキサン（Ｂ１）を含むゴムが複合ゴムであれば、成形体の耐衝撃性が良好となる。また、ポリオルガノシロキサン（Ｂ１）を含むゴムが複合ゴムであれば、成形体の難燃性が良好となる。
【０１４１】
本発明のグラフト共重合体においてグラフト部は、１種以上のビニル単量体の重合物によって形成され、該重合物の上述のＦＯＸの式で表されるガラス転移温度は０℃を超え、好ましくは５０℃以上である。グラフト重合に用いられるビニル単量体としては、特に限定されないが、例えば以下のものが挙げられる。スチレン、α−メチルスチレン、ｐ―メチルスチレン、ｐ一ｔ―ブチルスチレン、ｐ―メトキシスチレン、ｏ―メトキシスチレン、２，４−ジメチルスチレン、クロロスチレン、ブロモスチレン、ビニルトルエン、ビニルナフタレン、ビニルアントラセン等の芳香族ビニル単量体；メチル（メタ）アクリレート、エチル（メタ）アクリレート、ブチル（メタ）アクリレート、２−エチルヘキシル（メタ）アクリレート、フェニル（メタ）アクリレート、ベンジル（メタ）アクリレート、４−ｔ−ブチルフェニル（メタ）アクリレート、モノブロモフェニル（メタ）アクリレート、ジブロモフェニル（メタ）アクリレート、２，４，６−トリブロモフェニル（メタ）アクリレート、モノクロロフェニル（メタ）アクリレート、ジクロロフェニル（メタ）アクリレート、トリクロロフェニル（メタ）アクリレート、ナフチル（メタ）アクリレート等の（メタ）アクリル酸エステル；（メタ）アクリル酸、カルボキシエチル（メタ）アクリレート等のカルボキシル基含有単量体；（メタ）アクリロニトリル等のシアン化ビニル単量体；ビニルメチルエーテル、ビニルエチルエーテル等のビニルエーテル単量体；安息香酸ビニル、酢酸ビニル、酪酸ビニル等のカルボン酸ビニルエステル単量体；グリシジル（メタ）アクリレート、アリルグリシジルエーテル等のグリシジル基を有するビニル単量体；エチレン、プロピレン、ブチレン等のオレフィン類。これらビニル系単量体は１種を単独で用いてもよく２種以上を併用してもよい。
【０１４２】
２種以上を使用する場合、ビニル単量体混合物は、必要に応じて「多官能性ビニル単量体」を含んでも良い。多官能性ビニル単量体としては、例えば以下のものが挙げられる。アリル（メタ）アクリレート、トリアリルシアヌレート、トリアリルイソシアヌレート、ジビニルベンゼン、ジアリルフタレート、エチレングリコールジ（メタ）アクリレート、プロピレングリコールジ（メタ）アクリレート、１，３−ブチレングリコールジ（メタ）アクリレート、１，４−ブチレングリコールジ（メタ）アクリレート、１，６−ヘキサンジオールジ（メタ）アクリレート、トリアリルトリメリテート。これらは１種を単独で用いてもよく２種以上を併用してもよい。
【０１４３】
これらの中でも、１種以上のビニル単量体がメチル（メタ）アクリレート等の（メタ）アクリル酸エステルを含む場合に、得られるグラフト共重合体はポリカーボネート系樹脂等の熱可塑性樹脂（Ａ）中での相溶性、分散性に優れる。また、１種以上のビニル単量体がスチレン等の芳香族ビニル単量体を含む場合、熱可塑性樹脂組成物を成形して得られる成形体は難燃性に優れる。よって、これらのビニル単量体を単独で使用することまたは併用することが好ましい。
【０１４４】
グラフト重合において用いられる原料中には、グラフトポリマーの分子量及びグラフト率を調製するための各種連鎖移動剤及びグラフト交叉剤を添加することができる。
【０１４５】
［グラフト共重合体の製造方法］
グラフト部の重合方法としては、例えば、ポリオルガノシロキサンを含むゴムのラテックス中にグラフト重合用の１種以上のビニル単量体を添加し、１段又は多段で重合する方法が挙げられる。多段で重合する場合は、ポリオルガノシロキサンゴム系ゴムのラテックス中に、グラフト重合用の１種以上のビニル単量体を分割して逐次添加し又は連続的に添加して、重合することが好ましい。このような重合方法は重合安定性が良好であり、且つ所望の粒子径及び粒子径分布を有するグラフト共重合体のラテックスを安定に得ることができる。
【０１４６】
グラフト部の重合の際には、必要に応じて原料中に乳化剤を追加することができる。乳化剤としては、複合ゴムを製造する際に用いた前述の乳化剤と同様のものが挙げられ、アニオン系乳化剤及びノニオン系乳化剤が好ましい。乳化剤の使用量としては、グラフト重合用のビニル単量体１００質量部に対して０．１〜１０質量部が好ましく、０．２〜５質量部がより好ましい。
【０１４７】
グラフト部の重合に用いられる重合開始剤としては、複合ゴムを製造する際に用いた重合開始剤と同様のものが挙げられ、アゾ系開始剤、レドックス系開始剤が好ましい。
【０１４８】
グラフト共重合体のラテックスから、グラフト共重合体の粉体を回収する場合には、噴霧乾燥法、凝固法のいずれかの方法を用いることができる。
【０１４９】
噴霧乾燥法は、グラフト共重合体のラテックスを乾燥機中に微小液滴状に噴霧し、これに乾燥用の加熱ガスを当てて乾燥する方法である。微小液滴を発生する方法としては、例えば、回転円盤型式、圧力ノズル式、二流体ノズル式、加圧二流体ノズル式が挙げられる。乾燥機の容量は、実験室で使用するような小規模な容量から、工業的に使用するような大規模な容量のいずれであってもよい。乾燥用の加熱ガスの温度は２００℃以下が好ましく、１２０〜１８０℃がより好ましい。
【０１５０】
別々に製造された２種以上のグラフト共重合体のラテックスを、一緒に噴霧乾燥することもできる。更には、噴霧乾燥時のブロッキングを防止し、嵩比重等の粉末特性を向上させるために、グラフト共重合体のラテックス中に、シリカ等の任意成分を添加して噴霧乾燥することもできる。
【０１５１】
凝固法は、グラフト共重合体のラテックスを凝析して、グラフト共重合体を分離し、回収し、乾燥する方法である。先ず、凝固剤を溶解した熱水中にグラフト共重合体のラテックスを投入し、塩析し、凝固することによりグラフト共重合体を分離する。次いで、分離した湿潤状のグラフト共重合体を脱水等して、水分量が低下したグラフト共重合体を回収する。回収されたグラフト共重合体は圧搾脱水機や熱風乾燥機を用いて乾燥される。
【０１５２】
凝固剤としては、塩化アルミニウム、硫酸アルミニウム、硫酸ナトリウム、硫酸マグネシウム、硝酸ナトリウムなどの無機塩や、酢酸カルシウムなどの有機塩や、硫酸などの酸が挙げられ、酢酸カルシウムが特に好ましい。これらの凝固剤は、１種を単独で用いてもよく２種以上を併用してもよい。凝固剤を併用する場合は水に不溶性の塩を形成しない組み合わせを選択することが必要である。例えば、酢酸カルシウムと、硫酸、もしくはそのナトリウム塩とを併用すると、水に不溶性のカルシウム塩を形成するので好ましくない。
【０１５３】
上記の凝固剤は、通常、水溶液として用いられる。凝固剤水溶液の濃度は、グラフト共重合体を安定的に凝固し、回収する観点から、０．１質量％以上、特に１質量％以上であることが好ましい。また、回収されたグラフト共重合体中に残存する凝固剤の量が多いと成形体の耐熱分解性が悪化するため、凝固剤水溶液の濃度は、２０質量％以下、特に１５質量％以下であることが好ましい。ラテックスに対する凝固剤水溶液の量は特に限定されないが、ラテックス１００質量部に対して１０質量部以上、５００質量部以下であることが好ましい。
【０１５４】
ラテックスを凝固剤水溶液に接触させる方法は特に限定されないが、通常、下記の方法が挙げられる。（１）凝固剤水溶液を攪拌しながら、そこにラテックスを連続的に添加して一定時間保持する方法、（２）凝固剤水溶液とラテックスとを、一定の比率で攪拌機付きの容器内に連続的に注入しながら接触させ、凝析された重合体と水とを含む混合物を容器から連続的に抜き出す方法。ラテックスを凝固剤水溶液に接触させるときの温度は特に限定されないが、３０℃以上、１００℃以下であることが好ましい。接触時間は特に限定されない。
【０１５５】
凝析したグラフト共重合体は、１〜１００質量倍程度の水で洗浄され、濾別された湿潤状のグラフト共重合体は流動乾燥機や圧搾脱水機等を用いて乾燥される。乾燥温度、乾燥時間は得られるグラフト共重合体のＴｇによって適宜決めればよい。なお、圧搾脱水機や押出機から排出されたグラフト共重合体を回収せず、直接、樹脂組成物を製造する押出機や成形機に送り、熱可塑性樹脂と混合して成形体を得ることも可能である。
【０１５６】
本発明において、グラフト共重合体は、熱可塑性樹脂と混合して得られる樹脂組成物の耐熱分解性の観点から、凝固法を用いて回収することが好ましい。
【０１５７】
このようにして回収されたグラフト共重合体の粉体中には、ビニル単量体をグラフト重合させた際に、ポリオルガノシロキサンを含むゴムにグラフト結合せずに重合した（共）重合体が含まれている場合がある。
【０１５８】
＜熱可塑性樹脂組成物＞
第１の発明群のグラフト共重合体は、熱可塑性樹脂（Ａ）と混合して熱可塑性樹脂組成物として使用することができる。熱可塑性樹脂組成物としては、熱可塑性樹脂（Ａ）、グラフト共重合体（ＧF）、フッ素系樹脂（Ｃ）及び難燃剤（Ｄ）を含有する熱可塑性樹脂組成物が好ましい。
【０１５９】
〔熱可塑性樹脂（Ａ）〕
熱可塑性樹脂（Ａ）としては、例えば、以下のものが挙げられる。ポリプロピレン（ＰＰ）、ポリエチレン（ＰＥ）等のオレフィン系樹脂；ポリスチレン（ＰＳ）、ハイインパクトポリスチレン（ＨＩＰＳ）、（メタ）アクリレート・スチレン共重合体（ＭＳ）、スチレン・アクリロニトリル共重合体（ＳＡＮ）、スチレン・無水マレイン酸共重合体（ＳＭＡ）、アクリロニトリル・ブタジエン・スチレン共重合体（ＡＢＳ）、アクリル酸エステル・スチレン・アクリロニトリル共重合体（ＡＳＡ）、アクリロニトリル・エチレン・プロピレンゴム・スチレン共重合体（ＡＥＳ）等のスチレン（Ｓｔ）系樹脂；ポリメチルメタクリレート（ＰＭＭＡ）等のアクリル（Ａｃ）系樹脂；ポリカーボネート系樹脂（ＰＣ系樹脂）；ポリアミド（ＰＡ）樹脂；ポリエチレンテレフタレート（ＰＥＴ）、ポリブチレンテレフタレート（ＰＢＴ）、ポリ乳酸（ＰＬＡ）等のＰＥｓ樹脂；（変性）ポリフェニレンエーテル（（ｍ−）ＰＰＥ）樹脂、ポリオキシメチレン（ＰＯＭ）樹脂、ポリスルフォン（ＰＳＯ）樹脂、ポリアリレート（ＰＡｒ）樹脂、ポリフェニレン（ＰＰＳ）樹脂、熱可塑性ポリウレタン（ＰＵ）樹脂等のエンジニアリングプラスチックス；スチレン系エラストマー、オレフィン系エラストマー、塩化ビニル系エラストマー、ウレタン系エラストマー、ポリエステル系エラストマー、ポリアミド系エラストマー、フッ素系エラストマー、１，２−ポリブタジエン、トランス１，４−ポリイソプレン等の熱可塑性エラストマー（ＴＰＥ）；ＰＣ／ＡＢＳ等のＰＣ樹脂とＳｔ系樹脂とのアロイ、ＰＶＣ／ＡＢＳ等のＰＶＣ系樹脂とＳｔ系樹脂とのアロイ、ＰＡ／ＡＢＳ等のＰＡ樹脂とＳｔ系樹脂とのアロイ、ＰＡ樹脂とＴＰＥとのアロイ、ＰＡ／ＰＰ等のＰＡ樹脂とポリオレフィン系樹脂とのアロイ、ＰＣ／ＰＢＴ等のＰＣ樹脂とＰＥｓ樹脂とのアロイ、ポリオレフィン系樹脂／ＴＰＥとＰＰ／ＰＥ等とのオレフィン系樹脂同士のアロイ、ＰＰＥ／ＨＩＰＳとＰＰＥ／ＰＢＴとＰＰＥ／ＰＡ等とのＰＰＥ系樹脂同士のアロイ、ＰＶＣ／ＰＭＭＡ等のＰＶＣ系樹脂とＡｃ系樹脂とのアロイ等のポリマーアロイ；硬質塩化ビニル樹脂、半硬質塩化ビニル樹脂、軟質塩化ビニル樹脂等のＰＶＣ系樹脂。
【０１６０】
熱可塑性樹脂（Ａ）としては、これらの中でも、得られる成形体の耐衝撃性及び難燃性の向上の観点から、カーボネート結合、エステル結合、及びアミド結合から選ばれる少なくとも一つの結合を有する熱可塑性樹脂が好ましい。カーボネート結合、エステル結合、及びアミド結合から選ばれる少なくとも一つの結合を有する熱可塑性樹脂としては、例えば、ＰＣ系樹脂、ＰＢＴ、ＰＥＴ、ＰＡ樹脂、ＰＬＡが挙げられる。なお、これらの樹脂を含むアロイ・ブレンドと呼ばれる樹脂を使用してもよい。さらに、芳香族ポリカーボネート単位を５０質量％以上含むＰＣ系樹脂が特に好ましい。
【０１６１】
ＰＣ系樹脂は、芳香族ヒドロキシ化合物またはこれと少量のポリヒドロキシ化合物をホスゲンまたは炭酸のジエステルと反応させることによって得られる、分岐鎖を有していてもよい熱可塑性芳香族ポリカーボネート重合体または共重合体である。芳香族ポリカーボネート樹脂の製造方法は、特に限定されず、公知の方法、すなわち、ホスゲン法（界面重合法）、溶融法（エステル交換法）等が採用される。ＰＣ系樹脂は、その末端ＯＨ基量が熱安定性、加水分解安定性等に影響を及ぼす傾向にあるため、本発明では、溶融法で製造され、かつ、反応時の減圧度などを調整することにより、末端のＯＨ基量が調整された芳香族ポリカーボネート樹脂を使用することもできる。
【０１６２】
ＰＣ系樹脂としては、例えば以下のものが挙げられる。三菱エンジニアリングプラスチック（株）製の商品名ユーピロンＳ−１０００、ユーピロンＳ−２０００、ユーピロンＳ−３０００、ユーピロンＨ−３０００もしくはユーピロンＨ−４０００；または帝人化成（株）製の商品名パンライトＬ１２５０、パンライトＬ１２２５もしくはパンライトＫ１３００など。
【０１６３】
熱可塑性樹脂（Ａ）に対するグラフト共重合体（ＧF）の使用量は、熱可塑性樹脂（Ａ）１００質量部に対し、グラフト共重合体（ＧF）０．１〜１２質量部を添加することが好ましく、０．５〜１０質量部がより好ましく、１〜８質量部がさらに好ましい。グラフト共重合体（ＧF）の使用量が０．１〜１２質量部であれば、耐衝撃性と表面外観が優れた成形体を提供可能な樹脂組成物を得ることができる。
【０１６４】
〔フッ素系樹脂（Ｃ）〕
フッ素系樹脂（Ｃ）は、燃焼時の滴下防止を目的として用いることができる。フッ素系樹脂（Ｃ）としては公知のものを用いることができ、適宜合成したものを使用してもよく、市販品を使用してもよい。市販品としては、例えば以下のものが挙げられる。「ポリフロンＦＡ−５００」（商品名、ダイキン工業（株）製）等のポリテトラフルオロエチレン；「ＢＬＥＮＤＥＸ  Ｂ４４９」（商品名、ガラタケミカルズ社製）等のＳＡＮ変性ポリテトラフルオロエチレン；「メタブレンＡ−３０００」、「メタブレンＡ−３７５０」、「メタブレンＡ−３８００」（商品名、三菱レイヨン（株）製）等のアクリル変性ポリテトラフルオロエチレン。これらのフッ素系樹脂（Ｃ）は、１種を単独で用いてもよく２種以上を併用してもよい。
【０１６５】
これらのフッ素系樹脂（Ｃ）の中でも、得られる成形体中の分散性に優れ、成形体が機械特性、耐熱性、難燃性に優れることから、ＳＡＮ変性ポリテトラフルオロエチレン、アクリル変性ポリテトラフルオロエチレンが好ましく、アクリル変性ポリテトラフルオロエチレンがより好ましい。
【０１６６】
ＳＡＮ変性ポリテトラフルオロエチレン中、またはアクリル変性ポリテトラフルオロエチレン中のポリテトラフルオロエチレンの含有量としては、フッ素系樹脂（Ｃ）１００質量％中、１０〜８０質量％であることが好ましく、２０〜７０質量％であることがより好ましい。この含有量が１０質量％以上であると、得られる成形体は難燃性に優れる。また、この含有量が８０質量％以下であると、得られる成形体は外観が優れる。
【０１６７】
フッ素系樹脂（Ｃ）の配合量は、熱可塑性樹脂（Ａ）１００質量部に対して、０．０１〜５質量部であることが好ましく、０．１〜５質量部であることがより好ましく、０．３〜２質量部であることが更に好ましい。この配合量が０．０１質量部以上であると、得られる成形体は難燃性に優れる。また、この配合量が５質量部以下であると、熱可塑性樹脂（Ａ）の本来の性質を損なわない。
【０１６８】
〔難燃剤（Ｄ）〕
難燃剤（Ｄ）としては、公知の難燃剤を用いることができ、例えば以下のものが挙げられる。ハロゲン化ビスフェノールＡ、ハロゲン化ポリカーボネートオリゴマー、臭素化エポキシ化合物等のハロゲン系化合物と酸化アンチモン等の難燃助剤の組合せからなるハロゲン系難燃剤；有機塩系難燃剤；リン酸エステル系難燃剤、ハロゲン化リン酸エステル型難燃剤等のリン系難燃剤；芳香族スルホン酸の金属塩、パーフルオロアルカンスルホン酸の金属塩等のスルホン酸系難燃剤；分岐型のフェニルシリコーン化合物、フェニルシリコーン系樹脂等のオルガノポリシロキサン等のシリコーン系難燃剤。
【０１６９】
これらの難燃剤（Ｄ）の中でも、非ハロゲン系という点や得られる成形体が難燃性に優れることから、リン酸エステル系難燃剤等のリン系難燃剤；芳香族スルホン酸の金属塩、パーフルオロアルカンスルホン酸の金属塩等の有機金属塩系難燃剤が好ましく、さらには非リン系という点で有機金属塩系難燃剤がより好ましい。
【０１７０】
難燃剤（Ｄ）の配合量としては、熱可塑性樹脂（Ａ）１００質量部に対して、０．０１〜１０質量部であることが好ましく、０．１〜１０質量部であることがより好ましい。この配合量が０．０１質量部以上であると、得られる成形体は難燃性に優れる。また、この配合量が１０質量部以下であると、熱可塑性樹脂（Ａ）の本来の性質を損なわない。この配合量が過度に少ないと、得られる成形体の難燃効果が低下する。また、この配合量が過度に多いと、樹脂成形体の機械的強度が低下する。
【０１７１】
リン系難燃剤としては、赤燐、被覆された赤燐、ポリリン酸塩系化合物、リン酸エステル系化合物、ホスホン酸エステル系化合物、亜リン酸エステル系化合物、ホスフィン酸エステル系化合物、フォスファゼン系化合物等が挙げられる。これらの中でも、リン酸エステル系化合物が好ましい。リン酸エステル系化合物の例としては、例えば以下のものが挙げられる。トリメチルホスフェート、トリエチルホスフェート、トリブチルホスフェート、トリオクチルホスフェート、トリブトキシエチルホスフェート、トリフェニルホスフェート、トリクレジルホスフェート、クレジルジフェニルホスフェート、オクチルジフェニルホスフェート、イソプロピルフェニルジホスフェート、トリス（ブトキシエチル）ホスフェート、トリスイソブチルホスフェート、ビス−（イソプロピルフェニル）ジフェニルホスフェート、トリス−（イソプロピルフェニル）ホスフェート、１，３フェニレンビス（ジフェニルフォスフェート）、１，３フェニレンビス（ジ２，６キシレニルフォスフェート）、ビスフェノールＡビス（ジフェニルフォスフェート）、レゾルシノールビスジフェニルフォスフェート、オクチルジフェニルフォスフェート、ジエチレンエチルエステルフォスフェート、ジヒドロキシプロピレンブチルエステルフォスフェート、エチレンジナトリウムエステルフォスフェート、ｔ−ブチルフェニルジフェニルホスフェート、ビス−（ｔ−ブチルフェニル）フェニルホスフェート、トリス−（ｔ−ブチルフェニル）ホスフェート、トリス（クロロエチル）ホスフェート、トリス（ジクロロプロピル）ホスフェート、トリス（クロロプロピル）ホスフェート、ビス（２，３−ジブロモプロピル）−２，３−ジクロロプロピルホスフェート等。これらは１種を単独で用いても良く２種以上を併用しても良い。
【０１７２】
リン系難燃剤の配合量としては、熱可塑性樹脂（Ａ）１００質量部に対して、１〜１０質量部であることが好ましく、より好ましくは２〜８質量部、さらに好ましくは３〜６質量部の範囲内である。
【０１７３】
有機金属塩系難燃剤は、極少量の添加により難燃効果を示すことから、成形体の耐熱性を低下させにくいと共に成形体に少なからず帯電防止性を付与できる点で有利である。本発明において最も有利に使用される有機金属塩系難燃剤は、含フッ素有機金属塩化合物である。含フッ素有機金属塩化合物とは、フッ素置換された炭化水素基を有する有機酸からなるアニオン成分と金属イオンからなるカチオン成分とからなる金属塩化合物をいう。その中でも、フッ素置換有機スルホン酸の金属塩、フッ素置換有機硫酸エステルの金属塩、およびフッ素置換有機リン酸エステルの金属塩が好ましい。含フッ素有機金属塩化合物は１種を単独で用いてもよく２種以上を併用してもよい。その中でも好ましいのはフッ素置換有機スルホン酸の金属塩であり、特に好ましいのはパーフルオロアルキル基を有するスルホン酸の金属塩である。
【０１７４】
その他、上記含フッ素有機金属塩化合物以外の有機金属塩系難燃剤としては、フッ素原子を含有しない有機スルホン酸の金属塩が好適である。該金属塩としては、例えば脂肪族スルホン酸の金属塩、芳香族スルホン酸の金属塩が挙げられる。その中でも好ましいのは芳香族スルホン酸の金属塩である。
【０１７５】
有機金属塩系難燃剤の金属イオンを構成する金属種としては、例えば、ナトリウム、カリウム等のアルカリ金属、カルシウム等のアルカリ土類金属が挙げられる。有機金属塩系難燃剤として、具体的には、以下のものが挙げられる。４−メチル−Ｎ−（４−メチルフェニル）スルホニル−ベンゼンスルホンアミドのカリウム塩、ジフェニルスルホン−３−スルホン酸カリウム、ジフェニルスルホン−３，３’−ジスルホン酸カリウム、パラトルエンスルホン酸ナトリウム、パーフルオロブタンスルホン酸ナトリウム、パーフルオロブタンスルホン酸カリウム塩、パーフルオロメチルブタンスルホン酸ナトリウム、パーフルオロメチルブタンスルホン酸カリウム、パーフルオロオクタンスルホン酸ナトリウム、パーフルオロオクタンスルホン酸カリウム、パーフルオロブタンスルホン酸のテトラエチルアンモニウム塩等。これらの中でも、パーフルオロブタンスルホン酸カリウムが好ましい。これらは１種を単独で用いても良く２種以上を併用しても良い。
【０１７６】
有機金属塩系難燃剤の配合量としては、熱可塑性樹脂（Ａ）１００質量部に対して、０．０１〜２質量部であることが好ましく、より好ましくは０．０３〜１質量部、さらに好ましくは０．０５〜０．５質量部の範囲内である。
【０１７７】
〔酸化防止剤（Ｅ）〕
第１の発明群の熱可塑性樹脂組成物中には必要に応じて、酸化防止剤（Ｅ）を含有させることができる。酸化防止剤（Ｅ）は、成形体の製造時の樹脂の酸化分解を抑制することを目的とするだけでなく、成形体の難燃性を向上させることも目的とする成分である。酸化防止剤（Ｅ）は、通常の成形時に使用されるものであれば、特に限定されない。具体例としては、例えば以下のものが挙げられる。トリス［Ｎ−（３，５−ジ−ｔ−ブチル−４−ヒドロキシベンジル）］イソシアヌレート（（株）ＡＤＥＫＡ製、アデカスタブＡＯ−２０など）、テトラキス［３−（３，５−ジ−ｔ−ブチル−４−ヒドロキシフェニル）プロピオニルオキシメチル］メタン（ＢＡＳＦ社製、イルガノックス１０１０など）、ビス（３−ｔｅｒｔ−ブチル−４−ヒドロキシ−５−メチルベンゼンプロパン酸）エチレンビス（オキシエチレン）（ＢＡＳＦ社製、イルガノックス２４５など）、３，５−ジ−ｔｅｒｔ−ブチル−４−ヒドロキシベンゼンプロピオン酸オクタデシル（ＢＡＳＦ社製、イルガノックス１０７６など）、ブチリデン−１，１−ビス−（２−メチル−４−ヒドロキシ−５−ｔ−ブチル−フェニル（（株）ＡＤＥＫＡ製、アデカスタブＡＯ−４０など）、１，１，３−トリス（２−メチル−４−ヒドロキシ−５−ｔ−ブチルフェニル）ブタン（吉冨ファインケミカル（株）製、ヨシノックス９３０など）などのフェノール系酸化防止剤；ビス（２，６，ジ−ｔ−ブチル−４−メチルフェニル）ペンタエリスリトールホスファイト（（株）ＡＤＥＫＡ製、アデカスタブＰＥＰ−３６など）、トリス（２，４−ジ−ｔ−ブチルフェニル）ホスファイト（（株）ＡＤＥＫＡ製、アデカスタブ２１１２など）、２，２−メチレンビス（４，６−ジ−ｔ−ブチルフェニル）オクチルホスファイト（（株）ＡＤＥＫＡ製、アデカスタブＨＰ−１０など）などのリン系酸化防止剤；ジラウリル３，３’−チオ−ジプロピオネート（吉冨ファインケミカル（株）製、ヨシノックスＤＬＴＰ）、ジミリスチル３，３’−チオ−ジプロピオネート（吉冨ファインケミカル（株）製、ヨシノックスＤＭＴＰ）などの硫黄系酸化防止剤等。
【０１７８】
酸化防止剤（Ｅ）の配合量としては、熱可塑性樹脂（Ａ）１００質量部に対して０〜２質量部であることが好ましく、０．０１〜１質量部であることがより好ましく、０．０５〜０．８質量部であることがさらに好ましい。配合量を２質量部以下とすることで、成形体の耐衝撃性の低下を抑えられる。
【０１７９】
〔その他の添加剤〕
第１の発明群の熱可塑性樹脂組成物中には、更に必要に応じて、以下の成分を配合することができる。可塑剤、滑剤；離型剤（例えば、ペンタエリトリトールテトラステアレート等）；成核剤、帯電防止剤、安定剤、充填材；強化材（例えば、ガラス繊維、炭素繊維、マイカ、カオリン、タルク、ＣａＣＯ3およびガラスフレーク）；色素および顔料。これらは１種を単独で用いてもよく２種以上を併用してもよい。
【０１８０】
〔樹脂組成物の調製方法〕
第１の発明群の熱可塑性樹脂組成物の調製方法は特に限定されない。例えば、熱可塑性樹脂（Ａ）、グラフト共重合体（ＧF）と、必要に応じてフッ素系樹脂（Ｃ）、難燃剤（Ｄ）、酸化防止剤（Ｅ）、各種添加剤とを、Ｖ型ブレンダーやヘンシェルミキサー等により混合分散させ、この混合物を押出機またはバンバリーミキサー、加圧ニーダー、ロール等の混練機等を用いて溶融混練することにより調製できる。これらの各成分の混合はバッチ的又は連続的に実施することができ、各成分の混合順序は特に限定されない。溶融混練物はペレットにして、各種の成形に用いることができる。
【０１８１】
＜成形体＞
第１の発明群の熱可塑性樹脂組成物の成形方法としては、通常の熱可塑性樹脂組成物の成形に用いられる成形法、例えば、射出成形法、押出成形法、ブロー成形法、カレンダー成形法等が挙げられる。
【０１８２】
第１の発明群の成形体は、優れた耐衝撃性、難燃性、発色性を有するので、自動車分野、ＯＡ機器分野、家電、電気・電子分野等の種々の材料として、工業的に広く利用することができる。より具体的には電子機器部品、自動車構造部材、自動車内装部品、及び光反射板として使用することができる。更に具体的には、パソコン筐体、携帯電話筐体、携帯情報端末筐体、携帯ゲーム機筐体、プリンター、複写機等の内装・外装部材として使用することができる。
【０１８３】
＜摺動性改良剤＞
第２の発明群の「摺動性改良剤（Ｈ）」は、前記グラフト共重合体（ＧS）の粉体からなる。このグラフト共重合体（ＧS）は、ポリオルガノシロキサン含有量が特定範囲内に限定されており、さらにグラフト共重合体（ＧS）のラテックスの質量平均粒子径が特定の範囲内に限定されているため、摺動性改良剤として最適化されている。そのため、摺動性を向上させる効果が大きく、発色性（顔料着色性）および成形外観、耐衝撃強度のバランスに優れる。グラフト共重合体（ＧS）の製造に使用されるポリオルガノシロキサンを含むゴムは、ポリオルガノシロキサンとポリアルキルアクリレートを含む複合ゴムであることが好ましい。
【０１８４】
＜摺動部材用熱可塑性樹脂組成物＞
第２の発明群の摺動性改良剤（Ｈ）は、熱可塑性樹脂（Ｋ）と混合して摺動部材用熱可塑性樹脂組成物として用いることができる。
【０１８５】
〔熱可塑性樹脂（Ｋ）〕
熱可塑性樹脂（Ｋ）としては、熱可塑性樹脂（Ａ）と同様のものが挙げられる。
【０１８６】
これらの中でも、以下の樹脂またはアロイが好ましい。Ｓｔ系樹脂、ＰＣ系樹脂、ＰＡ樹脂、ＰＥＴ樹脂、ＰＢＴ樹脂、（ｍ−）ＰＰＥ樹脂、ＰＯＭ樹脂、ＰＵ樹脂；ＰＣ／ＡＢＳ等のＰＣ系樹脂とＳｔ系樹脂とのアロイ、ＰＡ／ＡＢＳ等のＰＡ樹脂とＳｔ系樹脂とのアロイ、ＰＡ樹脂とＴＰＥとのアロイ、ＰＡ／ＰＰ等のＰＡ樹脂とポリオレフィン系樹脂とのアロイ、ＰＣ／ＰＢＴ等のＰＣ樹脂とＰＥｓ樹脂とのアロイ、ＰＰＥ／ＰＢＴ、ＰＰＥ／ＰＡ等のＰＰＥ系樹脂同士のアロイ等。その中でも、熱可塑性樹脂（Ｋ）がＰＣ系樹脂であることが、本発明の効果をとりわけ発揮するため、より好ましい。これらの樹脂は、1種を単独で使用してもよく２種以上を併用してもよい。
【０１８７】
ＰＣ系樹脂としては、例えば、芳香族ジヒドロキシ化合物又はこれと少量のポリヒドロキシ化合物をホスゲン又は炭酸ジエステルと反応させることによって得られる重合体が挙げられる。ＰＣ系樹脂は直鎖状又は分岐状のいずれでもよい。また、ポリカーボネート系樹脂は単独重合体又は共重合体のいずれでもよい。
【０１８８】
芳香族ジヒドロキシ化合物としては、例えば、２，２−ビス（４−ヒドロキシフェニル）プロパン（即ち、ビスフェノールＡ）、テトラメチルビスフェノールＡ、ビス（４−ヒドロキシフェニル）−ｐ−ジイソプロピルベンゼン、ハイドロキノン、レゾルシノール及び４，４−ジヒドロキシジフェニルが挙げられる。これらは１種を単独で用いてもよく２種以上を併用してもよい。また、芳香族ジヒドロキシ化合物としてスルホン酸テトラアルキルホスホニウムが１個以上結合した化合物を使用することもできる。
【０１８９】
ＰＣ系樹脂として分岐したＰＣ系樹脂を得るには、上述した芳香族ジヒドロキシ化合物の一部を分岐剤で置換すればよい。分岐剤としては、例えば以下のものが挙げられる。フロログルシン、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニル）ヘプテン−３、１，３，５−トリ（４−ヒドロキシフェニル）ベンゼン、１，１，１−トリ（４−ヒドロキシフェニル）エタン等のポリヒドロキシ化合物；３，３−ビス（４−ヒドロキシアリール）オキシインドール（即ち、イサチンビスフェノール）、５−クロロイサチン、５，７−ジクロロイサチン及び５−ブロムイサチン。分岐剤の使用量は、芳香族ジヒドロキシ化合物に対して通常０．０１〜１０モル％であり、好ましくは０．１〜２モル％である。
【０１９０】
ＰＣ系樹脂としては、耐熱性や柔軟性の点で、ビスフェノールＡを含む芳香族ジヒドロキシ化合物から得られるＰＣ系樹脂が好ましい。また、ＰＣ系樹脂として、ポリカーボネートとシロキサン構造を有する重合体もしくはオリゴマーとの共重合体等のＰＣ系樹脂を主体とする共重合体を使用することができる。ＰＣ系樹脂は、１種を単独で用いてもよく２種以上を併用してもよい。
【０１９１】
ＰＣ系樹脂の粘度平均分子量は、１６，０００〜３０，０００が好ましく、１８，０００〜２８，０００がより好ましい。ＰＣ系樹脂の粘度平均分子量は、溶媒としてメチレンクロライドを用い、温度２５℃で測定された溶液粘度より換算した値である。粘度平均分子量が３０，０００以下であることにより、摺動性改良剤を含む樹脂組成物の溶融流動性が良好になる傾向にあり、１６，０００以上であることにより、本発明の成形体の耐衝撃性が良好になる傾向にある。
【０１９２】
ＰＣ系樹脂の分子量を調節するには、例えば、前述した芳香族ジヒドロキシ化合物の一部をｍ−メチルフェノール、ｐ−メチルフェノール、ｍ−プロピルフェノール、ｐ−プロピルフェノール、ｐ−ｔｅｒｔ−ブチルフェノール、ｐ−長鎖アルキル置換フェノール等の一価の芳香族ヒドロキシ化合物で置換すればよい。
【０１９３】
ＰＣ系樹脂の製造方法としては、特に限定されず、公知のホスゲン法（界面重合法）や溶融法（エステル交換法）により製造することができる。また、溶融法で製造され、かつ、反応時の減圧度などを調整することにより、末端のＯＨ基量が調整された芳香族ポリカーボネート樹脂を使用することもできる。
【０１９４】
〔熱可塑性樹脂組成物〕
第２の発明群の摺動性改良剤を含む熱可塑性樹脂組成物は、上述した摺動性改良剤（Ｈ）と熱可塑性樹脂（Ｋ）を含有するものである。この熱可塑性樹脂組成物は、摺動性改良剤（Ｈ）の含有量が４〜１６質量％であり、熱可塑性樹脂（Ｋ）の含有量が９６〜８４質量％であることが好ましい。摺動性改良剤（Ｈ）の含有量が４質量％以上であれば、摺動部材の摺動性向上効果が十分であり、１６質量％以下であれは、摺動部材の発色性（顔料着色性）、成形外観が良好である。
【０１９５】
この熱可塑性樹脂組成物は、摺動性改良剤（Ｈ）の含有量が５．１〜１６質量％であり、熱可塑性樹脂（Ｋ）の含有量が９４．９〜８４質量％であることがより好ましい。この熱可塑性樹脂組成物は、摺動性改良剤（Ｈ）の含有量が７〜１５質量％であり、熱可塑性樹脂（Ｋ）の含有量が９３〜８５質量％であることが特に好ましい。
【０１９６】
前記樹脂組成物中には、本来の目的を損なわない範囲で、例えば以下の成分を含有させることができる。ガラス繊維、金属繊維、金属フレーク、炭素繊維などの補強剤や充填剤；２,６−ジ−ブチル−４−メチルフェノール、４,４´−ブチリデン−ビス（３−メチル−６−ｔ−ブチルフェノール）などのフェノール系酸化防止剤；トリス（ミックスド、モノおよびジニルフェニル）ホスファイト、ジフェニル・イソデシルホスファイトなどのホスファイト系酸化防止剤；ジラウリルチオジプロピオネート、ジミリスチルチオジプロピオネートジアステリアルチオジプロピオネートなどの硫黄系酸化防止剤；２−ヒドロキシ−４−オクトキシベンゾフェノン、２−（２−ヒドロキシ−５−メチルフェニル）ベンゾトリアゾールなどのベンゾトリアゾール系紫外線吸収剤；ビス（２,２,６,６）−テトラメチル−４−ピペリジニル）などの光安定剤；ヒドロキシルアルキルアミン、スルホン酸塩などの帯電防止剤；エチレンビスステアリルアミド、金属石鹸などの滑剤；およびテトラブロムフェノールＡ、デカブロモフェノールオキサイド、ＴＢＡエポキシオリゴマー、ＴＢＡポリカーボネートオリゴマー、三酸化アンチモン、ＴＰＰ、リン酸エステルなどの難燃剤；ポリテトラフルオロエチレン（以下、「ＰＴＦＥ」と略す場合がある）、ビニル単量体を重合して得られた硬質重合体とフッ素樹脂を混合してなる変性フッ素樹脂（例えば、ビニル重合体等で変性されたＰＴＦＥ）などのアンチドリップ剤など。
【０１９７】
〔樹脂組成物の調製方法〕
第２の発明群の熱可塑性樹脂組成物を製造する方法は特に限定されないが、溶融混合法を用いることが好ましい。また、必要に応じて少量の溶剤を使用してもよい。
【０１９８】
具体的には、必須成分である摺動性改良剤（Ｈ）及び熱可塑性樹脂（Ｋ）、並びに所望により任意成分を所定量配合し、先ず、例えば、ヘンシェルミキサー、タンブラー等で混合する。次いで、得られた混合物をロール、バンバリーミキサー、単軸押出機、２軸押出機等の通常の混練機で混練することにより調製することができる。これらはバッチ的又は連続的に運転することができ、各成分の混合順序は特に限定されない。
【０１９９】
本発明の熱可塑性樹脂組成物は、ペレット状にすることが好ましい。
【０２００】
＜成形体＞
第２の発明群の熱可塑性樹脂組成物の成形方法としては、通常の熱可塑性樹脂組成物の成形に用いられる成形法、例えば、射出成形法、押出成形法、ブロー成形法、カレンダー成形法等が挙げられる。
【０２０１】
第２の発明群の熱可塑性樹脂組成物は、グラフト共重合体（ＧS）を含有しているため、摺動性、発色性（顔料着色性）、耐衝撃性、成形外観のバランスが優れる。この熱可塑性樹脂組成物の用途としては特に制限はなく、例えば、自動車分野、ＯＡ機器分野、家電、電気・電子分野、建材、玩具、文房具等の雑貨等の種々の材料に利用できる。特に、摺動性や発色性、耐衝撃強度のバランスに優れることより、たとえば以下の製品の摺動部材として利用できる。自動車、ＯＡ機器、電気・電子機器製品などの部品、特に事務機・動力機器の軸受け、歯車、スイッチ部品、カメラモジュール部品、すべりねじ、ギヤ、カム、プーリー、リール、ブッシュ、スペーサー、ローラー、ベアリング、ベアリングリテーナー、オーディオテープレコーダー用テープガイドメカニカルシールの端面材、バルブの弁座、Ｖリング、ロッドパッキン、ピストンリング、圧縮機の回転軸・回転スリーブ、ピストン、インペラー、ベーン、ローター、ガイドレール等。
【実施例】
【０２０２】
以下、実施例および比較例により本発明を具体的に説明する。実施例１〜１４及び比較例１〜１７は、第１の発明群に関する。実施例２１〜２９及び比較例２１〜２７は、第２の発明群に関する。【０２０３】
実施例に先立って、各種評価方法、並びに、ポリオルガノシロキサンゴムのラテックスの製造例１〜３、５及び６、並びに、ポリテトラフルオロエチレン含有粉体の製造例４を説明する。以下の説明において「部」および「％」は、特に断らない限り「質量部」および「質量％」を意味する。【０２０４】
第１の発明群に関する各評価用の試験片は、樹脂組成物（またはそのペレット）を１００ｔ射出成形機（住友重機（株）製ＳＥ−１００ＤＵ）にて、シリンダー温度３１０℃、金型温度９０℃の条件で成形した。【０２０５】
第２の発明群に関する各評価用の試験片は、樹脂組成物（またはそのペレット）を１００ｔ射出成形機（住友重機（株）製ＳＥ−１００ＤＵ）にて、シリンダー温度２８０℃、金型温度８０℃の条件で成形した。【０２０６】
＜１．評価方法＞
（１）グラフト率
実験的に求められるアセトン不溶分ｗａと仕込み原料中のゴムの分率Ｒに基づいて、前記の式（１）によりグラフト率［％］を算出した。【０２０７】
（２）固形分
質量ｗ1のポリオルガノシロキサンゴムのラテックスを１８０℃の熱風乾燥機で３０分間乾燥し、乾燥後の残渣の質量ｗ2を測定し、下記式により固形分［％］を算出した。【０２０８】
固形分［％］＝ｗ2／ｗ1×１００   ・・・（２）。【０２０９】
（３）質量平均粒子径及び粒子径分布（Ｄｗ／Ｄｎ）
「ポリオルガノシロキサンゴムのラテックス」または「グラフト共重合体のラテックス」を脱イオン水で濃度約３％に希釈したものを試料として、米国ＭＡＴＥＣ社製ＣＨＤＦ２０００型粒度分布計を用いてラテックスの質量平均粒子径Ｄｗ及び粒子径分布（Ｄｗ／Ｄｎ）を測定した。【０２１０】
測定はＭＡＴＥＣ社が推奨する下記の標準条件で行った。
カートリッジ：粒子分離用キャピラリー式カートリッジ（商品名；Ｃ−２０２）、
キャリア液：専用キャリア液（商品名；２ＸＧＲ５００）、
キャリア液の液性：ほぼ中性、
キャリア液の流速：１．４ｍｌ／分、
キャリア液の圧力：約４，０００ｐｓｉ（２，６００ｋＰａ）、
測定温度  ：３５℃、
試料使用量：０．１ｍｌ。【０２１１】
また、標準粒子径物質としては、米国ＤＵＫＥ社製の粒子径既知の単分散ポリスチレンで、粒子径が４０〜８００ｎｍの粒子径の範囲内の１２種類の粒子を用いた。【０２１２】
（４）アセトン可溶分
グラフト共重合体の粉体１ｇをアセトン５０ｇに溶解させ、７０℃で６時間還流及び抽出操作を行なって得られた分散液を、遠心分離装置（（株）日立製作所製ＣＲＧ  ＳＥＲＩＥＳ（商品名））を用いて、４℃にて１４，０００ｒｐｍで３０分間遠心分離させた。分離されたアセトン可溶分をデカンテーションにより取り除き、アセトン不溶分を得た。【０２１３】
得られたアセトン不溶分を真空乾燥機にて５０℃で２４時間乾燥させてアセトン不溶分の質量ｗ3を測定し、グラフト共重合体の粉体中のアセトン可溶分［％］を以下の式にて算出した。【０２１４】
アセトン可溶分［％］＝（１−ｗ3）×１００  ・・・（３）。【０２１５】
（５）体積平均粒子径
以下の方法により、グラフト共重合体の体積平均粒子径を測定した。
グラフト共重合体のラテックスを脱イオン水で希釈し、レーザー回折散乱式粒度分布計（島津製  ＳＡＬＤ−７１００）を用い、体積平均におけるメジアン径を求めた。ラテックスの試料濃度は、装置に付属の散乱光強度モニターにおいて適正範囲となるよう適宜調整した。標準粒子径物質としては、粒子径既知の単分散ポリスチレンであって、粒子径が２０〜８００ｎｍの範囲内の１２種類の粒子を用いた。【０２１６】
（６）シャルピー衝撃強度
ＪＩＳ  Ｋ  ７１１１に準拠して、温度２３℃、及び−３０℃にて、試験片（長さ８０．０ｍｍ、幅１０．０ｍｍ、厚み４ｍｍ、Ｖノッチ付き）のシャルピー衝撃強度を測定した。【０２１７】
（７）全光線透過率
ＪＩＳ  Ｋ  ７３７５に準拠して、日本電色工業（株）製ＨＡＺＥ  Ｍｅｔｅｒ  ＮＤＨ４０００を用いて、試験片（長さ１００ｍｍ、幅５０ｍｍ、厚み２ｍｍ）について、Ｄ６５光源における全光線透過率を測定した。【０２１８】
（８）発色性（顔料着色性）
ＪＩＳ Ｚ ８７２９（Ｌ＊ａ＊ｂ＊ 表色系による物体色の表示方法）に準じて試験片（長さ１００ｍｍ、幅５０ｍｍ、厚み２ｍｍ）のＬ＊を測定した。日本電色工業（株）製分光式色差計ＳＥ−２０００を用いて、ＪＩＳＺ８７２２に準じた下記の測定条件にて三刺激値（ＸＹＺ）を測定した。次いでＣＩＥ色差式を用いてＬ＊値を算出した。
装置：分光式色差計ＳＥ−２０００（日本電色工業株式会社製、０−４５°後分光方式）、
測定範囲：３８０〜７８０ｎｍ、
測定光源：Ｃ光（２°視野）。【０２１９】
（９）難燃性
１／１６インチの試験片（長さ１２７ｍｍ、幅１２．７ｍｍ、厚み１．６ｍｍ）について、ＵＬ−９４Ｖ試験を行った。【０２２０】
（１０）外観（目視評価）
試験片（長さ１００．０ｍｍ、幅５０．０ｍｍ、厚み２ｍｍ）の平板を成形し、ゲート付近のフローマーク（成形体のゲート付近に縞状に見られる模様）や表面荒れの外観評価を目視観察し、以下の基準で評価した。
＋＋：フローマークや表面荒れが見られない。
＋  ：フローマークや表面荒れがやや見られるが目立たない。
−  ：フローマークや表面荒れがやや目立つ。
−−：フローマークや表面荒れが目立つ。【０２２１】
（１１）外観（成形体の表面の算術平均粗さＲａ）
試験片（長さ１００．０ｍｍ、幅５０．０ｍｍ、厚み２ｍｍ）の平板を成形し、図１に示す様に、Ａ点（ゲート付近）とＢ点（中心部）の位置において、接触式表面粗さ計（東京精密工業（株）製サーフコム１４００Ｄ）にて、１μｍＲ、５５°の円錐ダイヤモンド針（０１０−２５２８）を用いて、駆動速度０．３ｍｍ／秒で、平板の表面粗さを測定した。測定長は４ｍｍ、カットオフ波長は０．８ｍｍ、カットオフ種別はガウシアンとした。最小二乗直線により、抽出曲線の平均線の傾斜補正を行った後、ＪＩＳ  Ｂ０６０１−２００１に準拠した方法で、算術平均粗さ（Ｒａ）を測定し、成形体の表面の平滑性の指標とした。【０２２２】
（１２）摺動性
試験片（長さ１００ｍｍ、幅５０ｍｍ、厚み２ｍｍ）の平板を成形し、ピンプレート型摩擦試験機（東洋精機製作所（株）製）を用いて、取り付け荷重Ｗ［Ｎ］：３０Ｎ、移動距離：２０ｍｍ、移動速度：２ｍｍ／ｓ、測定温度：２３℃において摩擦力Ｆ［Ｎ］を測定し、以下の式にて「動摩擦係数」を測定した。【０２２３】
動摩擦係数［−］ ＝ Ｆ［Ｎ］／Ｗ［Ｎ］   ・・・（４）。【０２２４】
（１３）耐薬品性
試験片（長さ１２７ｍｍ、幅１２．７ｍｍ、厚み１．５ｍｍ）を成形し、１／４楕円法により２３℃で評価用薬品を試験片に塗布して、４８時間静置し、試験片上の割れやヒビの位置から「臨界歪み（％）」を次式により求めた。評価用薬品として、弱アルカリ洗剤である花王（株）製マイペットを用いた。【０２２５】
「臨界歪み（％）」とは、成形品が一定の歪みの下で薬品と接触した場合に、その薬品に影響を受ける最低の歪みのことである。「臨界歪み（％）」の数字が高いほど耐薬品性は良好と言える。【０２２６】
【数３】
2013162080.tif 000007
【０２２７】
Ａ：治具の長軸（１２ｃｍ）、
Ｂ：治具の短軸（４ｃｍ）、
ｔ：試験片の厚み（０．１５ｃｍ）、
Ｘ：クラックの端点と楕円中心までの長軸方向の距離［ｃｍ］。【０２２８】
（１４）黒味感
試験片（長さ１００ｍｍ、幅５０ｍｍ、厚み２ｍｍ）を目視で観察し、以下の基準にて判定を行った。
○：黒色、
×：灰色。【０２２９】
＜製造例＞
［製造例１］ポリオルガノシロキサンゴムのラテックス（Ｓ−１）の製造：
テトラエトキシシラン（ＴＥＯＳ）２部、γ−メタクリロイルオキシプロピルジメトキシメチルシラン（ＤＳＭＡ）２部及び、オクタメチルシクロテトラシロキサン（モメンティブ・パフォーマンス・マテリアルズ・ジャパン（株）製、製品名：ＴＳＦ４０４）９６部を混合してオルガノシロキサン混合物１００部を得た。脱イオン水１５０部中にドデシルベンゼンスルホン酸ナトリウム（ＤＢＳＮａ）１部を溶解した水溶液を、前記混合物中に添加し、ホモミキサーにて１０，０００ｒｐｍで５分間攪拌した後、ホモジナイザーに２０ＭＰａの圧力で２回通し、安定な予備混合エマルションを得た。【０２３０】
次いで、冷却コンデンサーを備えた容量５リットルのセパラブルフラスコ内に、上記エマルションを入れた後、該エマルションを温度８０℃に加熱し、次いで硫酸０．２０部と脱イオン水４９．８部との混合物を３分間にわたり連続的に投入した。温度８０℃に加熱した状態を６時間維持して重合反応させた後、室温（２５℃）に冷却し、得られた反応液を室温で６時間保持した。その後、５％水酸化ナトリウム水溶液を添加して反応液をｐＨ７．０に中和して、ポリオルガノシロキサンゴムのラテックス（Ｓ−１）を得た。このラテックスの評価結果を表１に示す。【０２３１】
［製造例２］ポリオルガノシロキサンゴムのラテックス（Ｓ−２）の製造：
ＴＥＯＳを２部、ＤＳＭＡを０．５部及び、環状オルガノシロキサン混合物（信越シリコーン（株）製、製品名：ＤＭＣ、３〜６員環の環状オルガノシロキサンの混合物）を９７．５部混合してオルガノシロキサン混合物１００部を得た。ドデシルベンゼンスルホン酸ナトリウム（ＤＢＳＮａ）及びドデシルベンゼンスルホン酸（ＤＢＳＨ）それぞれ０．６８部を脱イオン水２００部中に溶解した水溶液を、前記混合物中に添加し、ホモミキサーにて１０，０００ｒｐｍで２分間攪拌した後、ホモジナイザーに２０ＭＰａの圧力で２回通し、安定な予備混合エマルションを得た。【０２３２】
次いで、冷却コンデンサーを備えた容量５リットルのセパラブルフラスコ内に、上記エマルションを入れた後、該エマルションを温度８５℃に加熱し、この温度を６時間維持して重合反応させた後、室温（２５℃）に冷却し、得られた反応物を室温で１２時間保持した。その後、５％水酸化ナトリウム水溶液を添加して反応液をｐＨ７．０に中和して、ポリオルガノシロキサンゴムのラテックス（Ｓ−２）を得た。このラテックスの評価結果を表１に示す。【０２３３】
［製造例３］ポリオルガノシロキサンゴムのラテックス（Ｓ−３）の製造：
ＴＥＯＳを２部、ＤＳＭＡを０．５部及び、ＴＳＦ４０４を９７．５部、混合してオルガノシロキサン混合物１００部を得た。脱イオン水１７０部中にＤＢＳＮａを１部溶解した水溶液を、前記混合物中に添加し、ホモミキサーにて１０，０００ｒｐｍで５分間攪拌した後、ホモジナイザーに２０ＭＰａの圧力で２回通し、安定な予備混合エマルションを得た。【０２３４】
次いで、冷却コンデンサーを備えた容量５リットルのセパラブルフラスコ内に、上記エマルションを入れた後、該エマルションを温度８０℃に加熱し、次いで硫酸０．２０部と脱イオン水１４．７部との混合物を３分間にわたり連続的に投入した。温度８０℃に加熱した状態を６時間維持して重合反応させた後、室温（２５℃）に冷却し、得られた反応液を室温で６時間保持した。その後、５％水酸化ナトリウム水溶液を添加して反応液をｐＨ７．０に中和して、ポリオルガノシロキサンゴムのラテックス（Ｓ−３）を得た。このラテックスの評価結果を表１に示す。【０２３５】
［製造例４］ポリテトラフルオロエチレン含有粉体（Ｊ−１）の製造：
乳化剤としてのアルケニルコハク酸ジカリウム６．０部、及び脱イオン水２３０部を、攪拌翼、コンデンサー、熱電対、窒素導入口を備えた容量２リットルのセパラブルフラスコ内に仕込み、窒素気流下に室温で３０分間攪拌した。尚、前記アルケニルコハク酸ジカリウムは、予め、前記脱イオン水の一部に溶解させた状態で使用した。【０２３６】
次いで、該フラスコ内の液体の温度を７０℃まで昇温し、過硫酸カリウム０．２部を脱イオン水３部に溶解した水溶液をフラスコ内に添加した。さらに、メチルメタクリレート（ＭＭＡ）５０部、スチレン（Ｓｔ）３０部、ｎ−ブチルアクリレート（ｎ−ＢＡ）２０部、ｎ−オクチルメルカプタン０．１部からなる混合物を４時間かけて該フラスコ内に滴下し、ラジカル重合を行った。滴下終了後、該フラスコ内の液体の温度を７０℃に保ちながら１時間攪拌し、ビニル重合体（ｐ２）を含有するラテックス（ｐ２−１）を得た。このラテックス中のビニル重合体（ｐ２）の含有量は３０％であった。【０２３７】
攪拌装置を備えた容量５リットルの反応器内に、前記ラテックス（ｐ２−１）１６６．７部、及び、ＰＴＦＥ系重合体（ｐ１）を含有するラテックスである「フルオンＡＤ９３９Ｅ」（旭硝子（株）製、ＰＴＦＥの濃度６０％、ＰＴＦＥの質量平均分子量約１５００万、ポリオキシアルキレンアルキルエーテルの濃度３％）８３．３部を仕込み、５分間攪拌して、ラテックス（ｊ−１）を得た。このラテックス中にはＰＴＦＥが５０部、ポリオキシアルキレンアルキルエーテルが２．５部、前記ビニル重合体（ｐ２）が５０部、含まれていた。【０２３８】
次いで、凝析剤としての酢酸カルシウム５．０部を含有する酢酸カルシウム水溶液３２５部を容量１０リットルのフラスコ内に仕込んだ。この水溶液を、温度８０℃に加熱して、攪拌しながら、この水溶液中に前記ラテックス（ｊ−１）を徐々に滴下して、ポリマーを凝析させてスラリーを得た。その後、このスラリーの温度を９０℃まで上昇させた後、５分間攪拌を続けた。次いで、得られた析出物をスラリーから分離して、濾過し、水洗し、乾燥して、ポリテトラフルオロエチレン含有粉体（Ｊ−１）１００部を得た。【０２３９】
［製造例５］ポリオルガノシロキサンのラテックス（Ｓ−４）の製造：
テトラエトキシシラン（ＴＥＯＳ）２部、γ−メタクリロイロキシプロピルジメトキシメチルシラン（ＤＳＭＡ）０．５部及びオクタメチルシクロテトラシロキサン（モメンティブ・パフォーマンス・マテリアルズ・ジャパン合同会社製、製品名：ＴＳＦ−４０４）９７．５部を混合して、シロキサン系混合物１００部を得た。これにドデシルベンゼンスルホン酸ナトリウム（ＤＢＳＮａ）１．０部を溶解した脱イオン水１５０部を添加し、ホモミキサーにて１００００ｒｐｍ で５分間攪拌した後、ホモジナイザーに２０ＭＰａの圧力で２回通し、安定な予備混合オルガノシロキサンエマルションを得た。【０２４０】
冷却コンデンサーを備えた容量５リットルのセパラブルフラスコ内に、上記エマルションを入れ、硫酸０．２０部と脱イオン水４９．８部との混合物を３分間にわたり投入した。この水溶液を８０℃に加熱した状態で、７時間維持し、室温（２５℃）に冷却した。次いでこの反応物を室温で６時間保持した後、１０％水酸化ナトリウム水溶液を用いてｐＨ７．０に中和して、ポリオルガノシロキサンのラテックス（Ｓ−４）を得た。このラテックスの評価結果を表１に示す。【０２４１】
［製造例６］ポリオルガノシロキサンのラテックス（Ｓ−５）の製造：
ＴＥＯＳを２部、ＤＳＭＡを０．５部及び環状オルガノシロキサン混合物（信越化学工業（株）製、製品名：ＤＭＣ）を９７．５部、混合してオルガノシロキサン混合物１００部を得た。これにＤＢＳＮａを０．６８部溶解した脱イオン水３００部を添加し、ホモミキサーにて１０，０００ｒｐｍで２分間攪拌した後、ホモジナイザーに２０ＭＰａの圧力で２回通し、安定な予備混合エマルションを得た。一方、冷却コンデンサーを備えた容量５リットルのセパラブルフラスコ内に、ドデシルベンゼンスルホン酸（ＤＢＳＨ）１０部と脱イオン水９０部とを注入し、水溶液を調製した。【０２４２】
９０℃に加熱したこの水溶液中に、上記予備混合エマルションを４時間かけて滴下し、滴下終了後２時間その温度を維持し、室温（２５℃）に冷却した。次いでこの反応物を室温に１２時間維持した後、１０％水酸化ナトリウム水溶液を用いてｐＨ７．０に中和して、ポリオルガノシロキサンのラテックス（Ｓ−５）を得た。このラテックスの評価結果を表１に示す。【０２４３】
［実施例１］
製造例１において得たポリオルガノシロキサンゴムのラテックス（Ｓ−１）をポリマー換算で７９．７部、容量５リットルのセパラブルフラスコ内に採取し、脱イオン水４６部を添加し混合した。次いでこのセパラブルフラスコ内に、ｎ−ブチルアクリレート（ｎ−ＢＡ）１０．０部、アリルメタクリレート（ＡＭＡ）０．３部、クメンハイドロパーオキサイド（ＣＨＰ）０．０４部の混合物を添加した。【０２４４】
このセパラブルフラスコ内に窒素気流を通じることによりフラスコ内雰囲気の窒素置換を行い、液温を５０℃まで昇温した。液温が５０℃となった時点で硫酸第一鉄（Ｆｅ）０．００１部、エチレンジアミン四酢酸二ナトリウム塩（ＥＤＴＡ）０．００３部、ナトリウムホルムアルデヒドスルホキシレート（ＳＦＳ）０．１８部を脱イオン水４．２部に溶解させた水溶液を添加し、ラジカル重合を開始した。アクリレート成分の重合を完結させるため、液温７０℃の状態を１時間維持し、ポリオルガノシロキサンとポリｎ−ブチルアクリレートとの複合ゴムのラテックスを得た。【０２４５】
上記複合ゴムのラテックスの温度を７０℃に維持した状態で、ＭＭＡを９．５部、ｎ−ＢＡを０．５部、ｔｅｒｔ−ブチルハイドロパーオキサイド（ｔ−ＢＨ）を０．０３部の混合液を１．０時間にわたって、このラテックス中に滴下して重合した。滴下終了後、液温を７０℃に１時間維持したのち２５℃に冷却して、ポリオルガノシロキサン含有グラフト共重合体（Ｇ−１）のラテックスを得た。グラフト共重合体（Ｇ−１）の体積平均粒子径を表２に示す。【０２４６】
次いで、酢酸カルシウムの濃度が１質量％の水溶液５００部を、温度４０℃に維持して、攪拌しながら、この中にグラフト共重合体（Ｇ−１）のラテックス３００部を徐々に滴下し凝固した。得られたグラフト共重合体を濾過、脱水した。更に、グラフト共重合体１００部に対して１０倍量の水を加えた後、攪拌機の付いたフラスコ内にて１０分間洗浄を行い、濾過、脱水した。この操作を２回繰り返した後、乾燥させてグラフト共重合体（Ｇ−１）の粉体を得た。グラフト共重合体（Ｇ−１）のグラフト率及び体積平均粒子径を表２に示す。【０２４７】
［実施例２及び３、比較例１〜３及び５］
実施例１において用いた各原料の種類及び量を表２に示す条件に変更したこと以外は実施例１と同様にして、ポリオルガノシロキサン含有グラフト共重合体（Ｇ−２、Ｇ−３、Ｇ’−１、Ｇ’−２，Ｇ’−３、及びＧ’−５）を製造し、更にその粉体を得た。得られた各グラフト共重合体のグラフト率及び体積平均粒子径を表２に示す。【０２４８】
［実施例４］
製造例１において得たポリオルガノシロキサンゴムのラテックス（Ｓ−１）をポリマー換算で９０部、容量５リットルのセパラブルフラスコ内に採取し、脱イオン水４６部を添加混合した。次いでこのセパラブルフラスコ内に、ＡＭＡを０．５部、ＣＨＰを０．０７部の混合物を添加した。このセパラブルフラスコ内に窒素気流を通じることによりフラスコ内雰囲気の窒素置換を行い、液温を５０℃まで昇温した。液温が５０℃となった時点で、硫酸第一鉄（Ｆｅ）を０．００１部、ＥＤＴＡを０．００３部、ＳＦＳを０．１８部、脱イオン水４．２部に溶解させた水溶液を添加し、ラジカル重合を開始した。アリルメタクリレート成分の重合を完結させるため、液温７０℃の状態を１時間維持した。このようにして、第１段目のグラフト重合を行った。その後、ＭＭＡを９部、ｎ−ＢＡを０．５部、ＣＨＰを０．１部の混合液を１．０時間にわたって滴下し重合した。このようにして、第２段目のグラフト重合を行った。次いで、液温７０℃の状態を１時間維持した後、２５℃に冷却し、ポリオルガノシロキサン含有グラフト共重合体（Ｇ−４）のラテックスを得た。グラフト共重合体（Ｇ−４）のグラフト率及び体積平均粒子径を表２に示す。その後は、実施例１と同様にして、グラフト共重合体（Ｇ−４）の粉体を得た。【０２４９】
［実施例５］
実施例４において用いた各原料の種類及び量を表２に示す条件に変更したこと以外は実施例４と同様にして、ポリオルガノシロキサン含有グラフト共重合体（Ｇ−５）を製造し、更にその粉体を得た。得られたグラフト共重合体のグラフト率及び体積平均粒子径を表２に示す。【０２５０】
［比較例４］
実施例１において用いた各原料の種類及び量を表２に示す条件に変更したこと以外は実施例１と同様にして、ポリオルガノシロキサンとｎ−ブチルアクリレートとの複合ゴムのラテックスを得た。【０２５１】
上記複合ゴムのラテックスの温度を６５℃に維持した状態で、ＡＭＡを５．０部、ＣＨＰを０．３部の混合液を投入し、重合した。このようにして、第１段目のグラフト重合を行った。投入後、液温を６５℃に１時間維持した後、フェニルメタクリレート（ＰｈＭＡ）を１５．０部、ＣＨＰを０．２部の混合液を１０分間にわたって滴下し重合した。このようにして、第２段目のグラフト重合を行った。次いで液温６５℃の状態を１時間維持した後、２５℃に冷却し、ポリオルガノシロキサン含有グラフト共重合体（Ｇ’−４）のラテックスを得た。グラフト共重合体（Ｇ’−４）のグラフト率及び体積平均粒子径を表２に示す。【０２５２】
その後は、実施例１と同様にして、グラフト共重合体（Ｇ’−４）の粉体を得た。得られたグラフト共重合体のグラフト率及び体積平均粒子径を表２に示す。【０２５３】
［実施例６〜１２、比較例６〜１５］
実施例１、実施例３、実施例４、実施例５または比較例１〜５で得たグラフト共重合体（Ｇ−１、Ｇ−３、Ｇ−４、Ｇ−５、Ｇ’−１〜Ｇ’−５）の粉体、有機スルホン酸金属塩（ＤＩＣ（株）製、商品名：メガファックＦ−１１４）、滴下防止剤として製造例３で得たポリテトラフルオロエチレン含有粉体Ｊ−１、及びポリカーボネート樹脂（三菱エンジニアリングプラスチックス（株）製、商品名；ユーピロンＳ−２０００Ｆ、粘度平均分子量２２，０００）さらにフェノール系酸化防止剤（チバ・ジャパン（株）製、商品名：イルガノックス２４５）、リン系酸化防止剤（（株）ＡＤＥＫＡ製、商品名：アデカスタブＰＥＰ３６）を、表３または表４に記載の量で配合した。該配合物を、シリンダー内径３０ｍｍの二軸押出機（Ｌ／Ｄ＝３０）を用いてシリンダー温度２８０℃及びスクリュー回転数１５０ｒｐｍで溶融混合してポリカーボネート系樹脂組成物を得た。次いで、このポリカーボネート系樹脂組成物をペレットに賦形した。【０２５４】
得られたペレットを８０℃で１２時間乾燥した後、１００ｔ射出成形機（住友重機（株）製、商品名；ＳＥ−１００ＤＵ）に供給し、シリンダー温度２８０℃及び金型温度９０℃で射出成形し、各試験片を得た。次いで、各試験片を用いて、シャルピー衝撃強度の測定、全光線透過率の測定、及びＵＬ−９４Ｖ試験を行い、表３または表４に示す評価結果を得た。【０２５５】
［実施例１３、１４、比較例１６、１７］
実施例１、実施例２または比較例１で得たグラフト共重合体（Ｇ−１、Ｇ−２、Ｇ’−１）の粉体、芳香族リン酸エステル系難燃剤（大八化学工業（株）製、商品名：ＰＸ−２００）、滴下防止剤としてポリテトラフルオロエチレン含有粉体Ｊ−２（三菱レイヨン（株）製、商品名：メタブレンＡ−３８００）、及びポリカーボネート樹脂（ユーピロンＳ−２０００Ｆ）を表５に記載の量で配合した。これら以外は実施例６と同様にしてポリカーボネート系樹脂組成物及び各試験片を得た。評価結果を表５に示す。【０２５６】
〔第１の発明群の樹脂組成物の性能比較〕
グラフト共重合体（Ｇ−１）を１．０部配合した実施例６の樹脂組成物は、比較例６の樹脂組成物に比べ、難燃性、耐衝撃性及び全光線透過率に優れることが分かった。また、グラフト共重合体（Ｇ−１）を３．１部配合した実施例７の樹脂組成物は、比較例７の樹脂組成物に比べ、難燃性、耐衝撃性及び全光線透過率に優れることが分かった。グラフト共重合体（Ｇ−１）、（Ｇ−３）、（Ｇ−４）、または（Ｇ−５）を５．３部配合した実施例８〜１１の樹脂組成物は、比較例８〜１１の樹脂組成物に比べ、難燃性、耐衝撃性、全光線透過率及び外観のバランスに優れることが分かった。比較例８の樹脂組成物は、グラフト共重合体（Ｇ’−１）の体積平均粒子径が３００ｎｍより小さく、ポリオルガノシロキサン（Ｂ１）中のビニル系重合性基含有シラン化合物に由来する成分の含有量が１質量％より少ないため、難燃性、全光線透過率、及びゲート付近の外観が低位であった。【０２５７】
比較例９の樹脂組成物は、グラフト共重合体（Ｇ’−２）のポリオルガノシロキサンの含有量が７０質量％より少ないため、難燃性が低位であった。比較例１０の樹脂組成物は、グラフト共重合体（Ｇ’−３）のグラフト率が１０質量％超であり、かつ多官能性ビニル単量体の使用量が０質量％であり、かつポリアルキルアクリレート（Ｂ２）を含んでいないため、難燃性、低温耐衝撃強度及びゲート付近の外観が低位であった。比較例１１の樹脂組成物は、グラフト共重合体（Ｇ’−５）のポリオルガノシロキサン（Ｂ１）中のビニル系重合性基含有シラン化合物に由来する成分の含有量が１質量％より少ないため、難燃性、低温耐衝撃強度、全光線透過率、ゲート付近の外観が低位であった。比較例１２の樹脂組成物は、グラフト共重合体を含んでいないため、耐衝撃強度が低位であった。【０２５８】
グラフト共重合体（Ｇ−１）を１０．０部配合した実施例１２の樹脂組成物は、比較例１３〜１５の樹脂組成物に比べ、難燃性、耐衝撃強度、全光線透過率、摺動性及び耐薬品性のバランスに優れることが分かった。比較例１３の樹脂組成物は、グラフト共重合体（Ｇ’−２）中のポリオルガノシロキサンの含有量が７０質量％より少ないため、難燃性及び摺動性が低位であった。比較例１４の樹脂組成物は、グラフト共重合体（Ｇ’−４）のアセトン可溶分が５質量％未満であり、グラフト率が１０質量％超のため、難燃性、摺動性、及び耐薬品性が低位であった。比較例１５の樹脂組成物は、グラフト共重合体を含んでいないため、低温耐衝撃強度、摺動性、及び耐薬品性が低位であった。【０２５９】
難燃剤にリン系を用いた場合でも、実施例１３及び１４の樹脂組成物は、比較例１６の樹脂組成物に比べ、難燃性及び低温耐衝撃性に優れることが分かった。比較例１６の樹脂組成物は、グラフト共重合体（Ｇ’−１）の体積平均粒子径が３００ｎｍより小さく、ポリオルガノシロキサン（Ｂ１）中のビニル系重合性基含有シラン化合物に由来する成分の含有量が１質量％より少ないため、難燃性及び低温耐衝撃強度が低位であった。また、比較例１７の樹脂組成物は、グラフト共重合体を含んでいないため、難燃性及び低温耐衝撃強度が低位であった。【０２６０】
以下は、第２の発明群の実施例である。【０２６１】
［実施例２１］
冷却管、窒素導入管、温度計及び攪拌装置を備えた容量５リットルのセパラブルフラスコ内に、製造例５で得られたポリオルガノシロキサンのラテックス（Ｓ−４）２７２．１部（ポリオルガノシロキサンとして８０部）を投入した。更に、脱イオン水５０部を添加混合した後、ブチルアクリレート（ｎ−ＢＡ）１０．０部、アリルメタクリレート（ＡＭＡ）０．１８部、クメンハイドロパーオキサイド（ＣＨＰ）０．０４部の混合物を添加した。【０２６２】
セパラブルフラスコに窒素気流を通じることによって、フラスコ内の窒素置換を行ない、６０℃まで昇温した。液温を６０℃とし、硫酸第一鉄（Ｆｅ）０．００１部、エチレンジアミン四酢酸二ナトリウム塩（ＥＤＴＡ）０．００３部、ナトリウムホルムアルデヒドスルホキシレート（ＳＦＳ）０．３部、脱イオン水２．５部からなる水溶液を添加し、その後、液温７０℃の状態を１時間保持し、複合ゴムのラテックスを得た。【０２６３】
上記複合ゴムのラテックスの温度を７０℃に維持した状態で、メチルメタクリレート（ＭＭＡ）９．５部、ブチルアクリレート（ｎ−ＢＡ）０．５部、ｔ−ブチルハイドロパーオキサイド（ｔ−ＢＨ）０．０５部の混合物を６０分間かけて、滴下して重合した。【０２６４】
滴下終了後、液温７０℃の状態を１時間維持した後に２５℃に冷却し、グラフト共重合体（Ｇ−２１）のラテックスを得た。このラテックス中のグラフト共重合体の質量平均粒子径Ｄｗ、及び粒子径分布Ｄｗ／Ｄｎの測定結果を表６に示す。【０２６５】
次いで塩化カルシウムの濃度が５．０質量％の水溶液５００部を、温度６０℃に加熱し攪拌した。この中へ前記ラテックス３４０部を徐々に滴下し凝固した。得られたグラフト共重合体を濾過、脱水した。更に、グラフト共重合体１００部に対して１０倍量の水を加えた後、攪拌機の付いたフラスコ内にて１０分間洗浄を行い、濾過、脱水した。この操作を２回繰り返した後、乾燥させてグラフト共重合体（Ｇ−２１）の粉体を得た。グラフト共重合体（Ｇ−２１）の粉体は摺動性改良剤として用いることができる。【０２６６】
［実施例２２］
実施例２１で得られたグラフト共重合体（Ｇ−２１）３部、ＰＣ樹脂（三菱エンジニアリングプラスチックス（株）製、ユーピロンＳ−２０００Ｆ）９７部、カーボンブラック（三菱化学（株）製、＃９６０Ｂ）をハンドブレンドした。得られた樹脂組成物を後、３０ｍｍφ二軸押出機（Ｌ／Ｄ＝３０）を用いてシリンダー温度２８０℃及びスクリュー回転数１５０ｒｐｍで溶融混合してペレットに賦形した。【０２６７】
得られたペレットを８０℃で１２時間乾燥した後、１００ｔ射出成形機（住友重機械工業（株）製、製品名；ＳＥ−１００ＤＵ）に供給し、シリンダー温度２８０℃及び金型温度８０℃で射出成形を行なった。ＪＩＳ  Ｋ７１５２に準じてファミリー金型を用い、シャルピー衝撃強度（長さ８０．０ｍｍ、幅１０．０ｍｍ、厚み４ｍｍ、Ｖノッチ付き）、摺動性、発色性（縦１００ｍｍ、横５０ｍｍ、厚み２ｍｍ）の評価用の各試験片を得た。ペレット及び各試験片を用いた各種評価結果を表７に示す。【０２６８】
［実施例２３及び２４］
グラフト共重合体（Ｇ−２１）及び、ＰＣ樹脂の使用量を変更したこと以外は実施例２２と同様にして熱可塑性樹脂組成物、ペレット及び試験片を得た。各種評価結果を表７に示す。【０２６９】
［実施例２５］
表６に示す組成に変更したこと以外は実施例２１と同様にして重合を行い、グラフト共重合体（Ｇ−２５）を得た。このグラフト共重合体の評価結果を表６に示す。【０２７０】
［実施例２６〜２９］
グラフト共重合体（Ｇ−２５）及びＰＣ樹脂の使用量を表７に示す値にしたこと以外は実施例２１と同様にして熱可塑性樹脂組成物、ペレット及び試験片を得た。各種評価結果を表７に示す。【０２７１】
［比較例２１］
グラフト重合を行う際の原料を、表６に示す組成にしたこと以外は実施例２１と同様にしてグラフト重合を行い、グラフト共重合体（Ｇ’−２１）を得た。このグラフト共重合体の評価結果を表６に示す。【０２７２】
［比較例２２及び２３］
グラフト共重合体（Ｇ’−２１）及び、ＰＣ樹脂の使用量を表７に示す値にしたこと以外は実施例２１と同様にして熱可塑性樹脂組成物、ペレット及び試験片を得た。各種評価結果を表７に示す。【０２７３】
［比較例２４］
グラフト重合を行う際の原料を、表６に示す組成にしたこと以外は実施例２１と同様に重合を行い、グラフト共重合体（Ｇ’−２４）を得た。このグラフト共重合体の評価結果を表６に示す。【０２７４】
［比較例２５〜２７］
グラフト共重合体（Ｇ’−２４）及び、ＰＣ樹脂の使用量を表７に示す値にしたこと以外は実施例２１と同様にして熱可塑性樹脂組成物、ペレット及び試験片を得た。各種評価結果を表７に示す。【０２７５】
〔第２の発明群の樹脂組成物の性能比較〕
実施例２２〜２４及び２６〜２９から明らかなように、本発明の摺動性改良剤を用いた熱可塑性樹脂組成物は、摺動性に優れており、さらに発色性、およびシャルピー衝撃強度、成形外観も良好な結果が得られた。【０２７６】
一方、比較例２２及び２３の熱可塑性樹脂組成物は、用いた摺動性改良剤中のポリオルガノシロキサン含有量が少ないため、摺動性および低温下におけるシャルピー衝撃強度が低かった。比較例２５及び２６の熱可塑性樹脂組成物では、用いた摺動性改良剤の質量平均粒子径が小さいため、発色性が低位であり、さらに成形の際にゲート付近にフローマークが出やすく成形外観が悪かった。比較例２７の熱可塑性樹脂では、摺動性改良剤を用いていないため、摺動性が低位であり、さらに低温下でのシャルピー衝撃強度も著しく悪かった。【０２７７】
【表１】
2013162080.tif 000008
【０２７８】
【表２】
2013162080.tif 000009
【０２７９】
【表３】
2013162080.tif 000010
【０２８０】
【表４】
2013162080.tif 000011
【０２８１】
【表５】
2013162080.tif 000012
【０２８２】
【表６】
2013162080.tif 000013
【０２８３】
【表７】
2013162080.tif 000014
【産業上の利用可能性】
【０２８４】
第１の発明群のグラフト共重合体（ＧF）を熱可塑性樹脂（特にポリカーボネート樹脂）に配合して得られる樹脂組成物は、難燃性、耐衝撃性、発色性、摺動性、耐薬品性が優れている。この樹脂組成物は、自動車分野、プリンタ等のＯＡ機器分野、携帯電話等電気・電子分野の材料等として有用である。【０２８５】
第２の発明群のグラフト共重合体（ＧS）の粉体からなる摺動性改良剤を熱可塑性樹脂に配合して得られる樹脂組成物は、摺動性、発色性（顔料着色性）、衝撃強度のバランスが優れ、成形外観も良好である。この樹脂組成物から得られる成形体は、自動車、建材、玩具、文房具等の雑貨、さらにはＯＡ機器、家電機器をはじめとする種々の分野に広く有用であり、特に摺動部材として使用できる。
【図１】
2013162080.tif 000016
【国際調査報告】
2013162080.tif 000017
2013162080.tif 000018
2013162080.tif 000019
2013162080.tif 000020
2013162080.tif 000021
2013162080.tif 000022
2013162080.tif 000023
2013162080.tif 000024